(57)【要約】  基材と、接着層と、蒸着層と、保護層とを有し、写像性が１０〜９２であり、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体。
2020059255.tif 000002
【特許請求の範囲】
【請求項１】
基材と、接着層と、蒸着層と、保護層とを有し、
写像性が１０〜９２であり、
入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体。
【請求項２】
前記蒸着層および前記保護層は、それぞれの表面に凹凸が形成されている、請求項１記載の加飾フィルム成形体。
【請求項３】
前記写像性は、１０〜７２である、請求項１または２記載の加飾フィルム成形体。
【請求項４】
前記写像性は、１０〜４８である、請求項１〜３のいずれか１項に記載の加飾フィルム成形体。
【請求項５】
前記割合（ＧＳ６０°／Ｌ＊４５）は、１５〜５５である、請求項１〜４のいずれか１項に記載の加飾フィルム成形体。
【請求項６】
前記蒸着層に形成された前記凹凸は、前記接着層側、または、前記保護層側に向かって突出した略椀状の凸部を含み、
前記凸部の最大径は、２．０〜２０μｍである、請求項２記載の加飾フィルム成形体。
【請求項７】
前記保護層に形成された前記凹凸は、前記保護層の厚み方向に落ち窪んだ略椀状の凹部を含み、
前記凹部の最大径は、２．０〜２０μｍである、請求項２記載の加飾フィルム成形体。
【請求項８】
被剥離基材上に、離型層を形成する離型層形成工程と、
前記離型層上に、保護層を形成する保護層形成工程と、
前記保護層上に、蒸着層を形成する蒸着層形成工程と、
前記蒸着層上に、接着層を形成する接着層形成工程と、
前記接着層上に、転写基材を形成する転写基材形成工程と、
前記被剥離基材および前記離型層を剥離する剥離工程とを含み、
前記保護層形成工程は、前記保護層の表面に凹凸を形成する第１凹凸形成工程を含み、
前記蒸着層形成工程または前記転写基材形成工程は、前記蒸着層の表面に凹凸を形成する第２凹凸形成工程を含む、
写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体の製造方法。
【請求項９】
被剥離基材上に、離型層を形成する離型層形成工程と、
前記離型層上に、保護層を形成する保護層形成工程と、
前記保護層上に、蒸着層を形成する蒸着層形成工程と、
前記蒸着層上に、接着層を形成する接着層形成工程と、
前記接着層上に、転写基材を形成する転写基材形成工程と、
前記被剥離基材および前記離型層を剥離する剥離工程とを含み、
前記保護層形成工程は、前記保護層の表面に凹凸を形成する第１凹凸形成工程を含み、
前記転写基材形成工程は、前記蒸着層の表面に凹凸を形成する第２凹凸形成工程を含み、
前記第２凹凸形成工程は、前記転写基材を前記接着層に対して、加熱および加圧しながら押し当てる加熱加圧工程を含む、
写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体の製造方法。
【請求項１０】
前記保護層は、紫外線硬化樹脂を含み、
前記加熱加圧工程後に、紫外線を照射して前記保護層を硬化させる紫外線照射工程とさらに含む、請求項８または９記載の加飾フィルム成形体の製造方法。
【請求項１１】
前記加熱加圧工程は、加熱された版部材を用いて、前記被剥離基材と前記離型層と前記保護層と前記蒸着層と前記接着層とが積層された積層体を、前記転写基材に対して押し当てて転写する工程である、請求項８〜１０のいずれか１項に記載の加飾フィルム成形体の製造方法。
【請求項１２】
前記加熱加圧工程は、加熱されたロール状部材を用いて、前記被剥離基材と前記離型層と前記保護層と前記蒸着層と前記接着層とが積層された積層体を、前記転写基材に対して押し当てて転写する工程であり、
所定方向に搬送される前記積層体および前記転写基材に対して、前記ロール状部材を押し当てつつ回転させることによって、前記積層体を前記転写基材に転写する、請求項８〜１０のいずれか１項に記載の加飾フィルム成形体の製造方法。
【請求項１３】
前記加熱加圧工程は、加熱された版部材を用いて、前記被剥離基材と前記離型層と前記保護層と前記蒸着層と前記接着層とが積層された積層体を、前記転写基材に対して押し当てて転写する工程であり、
前記転写基材は、ロール状であり、
前記積層体を、前記版部材と前記転写基材とで挟みつつ、前記転写基材を前記版部材に沿って転動させることによって、前記積層体を前記転写基材に転写する、請求項８〜１０のいずれか１項に記載の加飾フィルム成形体の製造方法。
【請求項１４】
前記加熱加圧工程は、所望の形状に成形された前記転写基材に対して、
前記被剥離基材と前記離型層と前記保護層と前記蒸着層と前記接着層とが積層された積層体を積層し、
減圧して前記積層体を前記転写基材に密着させ、
加熱することにより、前記転写基材に対して前記積層体を転写する工程である、請求項８〜１０のいずれか１項に記載の加飾フィルム成形体の製造方法。
【請求項１５】
前記加熱加圧工程は、
上下一対の金型部材の一方の金型に、前記被剥離基材と前記離型層と前記保護層と前記蒸着層と前記接着層とが積層された積層体を配置し、
樹脂を注入するための注入孔が形成された他方の金型と、前記一方の金型とによって、前記積層体を挟み、
前記転写基材の原料となる熱可塑性樹脂の樹脂溶液を、前記注入孔を介して、挟まれた前記積層体の表面に注入し、
加熱することによって、前記転写基材上に前記積層体を転写する、請求項８〜１０のいずれか１項に記載の加飾フィルム成形体の製造方法。
【請求項１６】
請求項１〜７のいずれか１項に記載の加飾フィルム成形体を用いた、サテンめっき調製品。
【請求項１７】
請求項１〜７のいずれか１項に記載の加飾フィルム成形体を用いた、容器。
【請求項１８】
請求項１〜７のいずれか１項に記載の加飾フィルム成形体を用いた、筐体。
【請求項１９】
請求項１〜７のいずれか１項に記載の加飾フィルム成形体を用いた、車両用内外装部材。
【発明の詳細な説明】
【技術分野】
【０００１】
本発明は、加飾フィルム成形体、加飾フィルム成形体の製造方法、サテンめっき調製品、容器、筐体、車両用内外装部材に関する。より詳細には、本発明は、蒸着フィルムを使用して加飾した加飾成形品であり、色ブレが小さく、優れたサテンめっきの金属調の意匠感を示すことができる、加飾フィルム成形体、そのような加飾フィルム成形体の製造方法、そのような加飾フィルム成形体を用いたサテンめっき調製品、容器、筐体、車両用内外装部材に関する。
【背景技術】
【０００２】
従来、自動車内外装部品等の分野において、高級感を演出するために、クロムめっきや、サテンめっき等の金属調意匠が採用されている。サテンめっきは、ニッケルめっきを施した上に、サテーナ研磨剤によるバフ研磨を施し、製品を艶消しの状態に仕上げたものである。サテンめっきは、落ち着いた質感があり、車の内装部品やエンブレムなどに多く使用されている。【０００３】
しかしながら、従来のサテンめっきは、工程が複雑であると共に、色ブレが大きい。そのため、めっき以外の表面処理、金属外観仕上げ工法が提案されている。たとえば、めっき以外の工法において、サテンめっきの表面形状と同じ表面形状を再現することが試みられている。また、特許文献１には、特定のアミン化合物およびシロキサン化合物を含むめっき浴を用いてサテンニッケルめっきを行う方法が開示されている。ほかにも、フィルム加飾の技術分野では、マット調の樹脂層を用いることにより、サテンめっきの金属調意匠感を再現しようとする試みが行われている。
【先行技術文献】
【特許文献】
【０００４】
【特許文献１】特開２０１６−１６０４８８号公報
【発明の概要】
【０００５】
しかしながら、従来のめっき以外の表面処理を用いた場合や、従来の加飾性フィルムを用いてサテンめっき調の再現を試みた場合、未だ、サテンめっきと同様の金属調の意匠感を充分に表現できていない。
【０００６】
本発明は、このような従来の発明に鑑みてなされたものであり、蒸着フィルムを使用して加飾することによって、色ブレが小さく、優れたサテンめっきの金属調の意匠感を示すことができる、加飾フィルム成形体、加飾フィルム成形体の製造方法、サテンめっき調製品、容器、筐体、車両用内外装部材を提供することを目的とする。
【０００７】
本発明者らは、鋭意検討した結果、サテンめっき調の独特の鈍い金属光沢を示すためには、蒸着層を含むフィルムにおいて、艶消し性に寄与する写像性と、コントラストに寄与する光沢特性とが所定の範囲に含まれるよう調整することにより、色ブレが小さく、かつ、サテンめっきの金属調の意匠感をより正確に再現できることを見出し、本発明を完成させた。
【０００８】
上記課題を解決する本発明の加飾フィルム成形体は、基材と、接着層と、蒸着層と、保護層とを有し、写像性が１０〜９２であり、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体である。
【０００９】
また、上記課題を解決する本発明の加飾フィルム成形体の製造方法は、被剥離基材上に、離型層を形成する離型層形成工程と、前記離型層上に、保護層を形成する保護層形成工程と、前記保護層上に、蒸着層を形成する蒸着層形成工程と、前記蒸着層上に、接着層を形成する接着層形成工程と、前記接着層上に、転写基材を形成する転写基材形成工程と、前記被剥離基材および前記離型層を剥離する剥離工程とを含み、前記保護層形成工程は、前記保護層の表面に凹凸を形成する第１凹凸形成工程を含み、前記蒸着層形成工程または前記転写基材形成工程は、前記蒸着層の表面に凹凸を形成する第２凹凸形成工程を含む、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体の製造方法である。
【００１０】
さらに、上記課題を解決する本発明の加飾フィルム成形体の製造方法は、被剥離基材上に、離型層を形成する離型層形成工程と、前記離型層上に、保護層を形成する保護層形成工程と、前記保護層上に、蒸着層を形成する蒸着層形成工程と、前記蒸着層上に、接着層を形成する接着層形成工程と、前記接着層上に、転写基材を形成する転写基材形成工程と、前記被剥離基材および前記離型層を剥離する剥離工程とを含み、前記保護層形成工程は、前記保護層の表面に凹凸を形成する第１凹凸形成工程を含み、前記転写基材形成工程は、前記蒸着層の表面に凹凸を形成する第２凹凸形成工程を含み、前記第２凹凸形成工程は、前記転写基材を前記接着層に対して、加熱および加圧しながら押し当てる加熱加圧工程を含む、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体の製造方法である。
【００１１】
また、上記課題を解決する本発明のサテンめっき調製品は、上記加飾フィルム成形体を用いた、サテンめっき調製品である。
【００１２】
上記課題を解決する本発明の容器は、上記加飾フィルム成形体を用いた、容器である。
【００１３】
上記課題を解決する本発明の筐体は、上記加飾フィルム成形体を用いた、筐体である。
【００１４】
上記課題を解決する本発明の車両用内外装部材は、上記加飾フィルム成形体を用いた、車両用内外装部材である。
【図面の簡単な説明】
【００１５】
【図１】図１は、本発明の一実施形態（第１の実施形態）の加飾フィルム成形体の製造方法を説明するための模式的な断面図である。
【図２】図２は、本発明の一実施形態（第１の実施形態）の加飾フィルム成形体の製造方法を説明するための模式的な断面図である。
【図３】図３は、本発明の一本実施形態（第１の実施形態）の加飾フィルム成形体の模式的な断面図である。
【図４】図４は、本発明の一実施形態（第２の実施形態）の加飾フィルム成形体の製造方法を説明するための模式的な断面図である。
【図５】図５は、本発明の一実施形態（第２の実施形態）の加飾フィルム成形体の製造方法を説明するための模式的な断面図である。
【図６】図６は、本発明の一本実施形態（第２の実施形態）の加飾フィルム成形体の模式的な断面図である。
【図７】図７は、本発明の一実施形態（第３の実施形態）の加飾フィルム成形体の製造方法を説明するための模式的な断面図である。
【図８】図８は、本発明の一実施形態（第３の実施形態）の加飾フィルム成形体の製造方法を説明するための模式的な断面図である。
【図９】図９は、本発明の一本実施形態（第３の実施形態）の加飾フィルム成形体の模式的な断面図である。
【図１０】図１０は、本発明の一実施形態（第４の実施形態）の加飾フィルム成形体の製造方法を説明するための模式的な断面図である。
【図１１】図１１は、本発明の一実施形態（第４の実施形態）の加飾フィルム成形体の製造方法を説明するための模式的な断面図である。
【図１２】図１２は、本発明の一本実施形態（第４の実施形態）の加飾フィルム成形体の模式的な断面図である。
【図１３】図１３は、本発明の一実施形態の変形例の加飾フィルム成形体の模式的な断面図である。
【図１４】図１４は、本発明の一実施形態（第５の実施形態）の加熱加圧工程を説明するための模式図である。
【図１５】図１５は、本発明の一実施形態（第６の実施形態）の加熱加圧工程を説明するための模式図である。
【図１６】図１６は、本発明の一実施形態（第７の実施形態）の加熱加圧工程を説明するための模式図である。
【図１７】図１７は、本発明の一実施形態（第８の実施形態）の加熱加圧工程を説明するための模式図である。
【図１８】図１８は、本発明の一実施形態（第８の実施形態）の加熱加圧工程を説明するための模式図である。
【図１９】図１９は、本発明の一実施形態（第８の実施形態）の加熱加圧工程を説明するための模式図である。
【図２０】図２０は、本発明の一実施形態（第８の実施形態）の加熱加圧工程を説明するための模式図である。
【図２１】図２１は、本発明の一実施形態（第８の実施形態）の加熱加圧工程を説明するための模式図である。
【図２２】図２２は、本発明の一実施形態（第９の実施形態）の加熱加圧工程を説明するための模式図である。
【発明を実施するための形態】
【００１６】
［第１の発明］
＜加飾フィルム成形体＞
本発明の一実施形態の加飾フィルム成形体は、基材と、接着層と、蒸着層と、保護層とを有する。加飾フィルム成形体は、写像性が１０〜９２であり、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である。すなわち、本実施形態の加飾フィルム成形体は、蒸着層を含む蒸着フィルムであり、写像性および割合（ＧＳ６０°／Ｌ＊４５）が上記範囲に調整されていることを特徴とする。加飾フィルム成形体は、艶消し性に寄与する写像性と、コントラストに寄与する光沢特性とが、所定の範囲に含まれるよう調整されており、これにより、色ブレが小さく、かつ、サテンめっきの金属調の意匠感を正確に再現している。
【００１７】
（基材）
基材（転写基材）は特に限定されない。基材は、樹脂シート、紙、布、ゴムシート、発泡体シート等である。樹脂シートは、ポリエチレン（ＰＥ）、ポリプロピレン（ＰＰ）、エチレン・プロピレン共重合体等のポリオレフィン系樹脂シート；ポリエチレンテレフタレート（ＰＥＴ）、ポリブチレンテレフタレート（ＰＢＴ）、ポリエチレンナフタレート（ＰＥＮ）等のポリエステル系樹脂シート；塩化ビニル樹脂シート；酢酸ビニル樹脂シート；ポリイミド樹脂シート；ポリアミド樹脂シート；フッ素樹脂シート；セロハン等が例示される。紙は、和紙、クラフト紙、グラシン紙、上質紙、合成紙、トップコート紙等が例示される。布は、各種繊維状物質の単独または混紡等による織布や不織布等が例示される。ゴムシートは、天然ゴムシート、ブチルゴムシート等が例示される。発泡体シートは、発泡ＰＥシート等の発泡ポリオレフィンシート、発泡ポリエステルシート、発泡ポリウレタンシート、発泡ポリクロロプレンゴムシート等が例示される。これらの中でも、基材は、物理的特性（たとえば、寸法安定性、厚さ精度、加工性、引張強度）、経済性（コスト）等の理由により、ポリエチレンテレフタレート（ＰＥＴ）製であることが好ましい。
【００１８】
基材の厚みは特に限定されない。一例を挙げると、基材の厚みは、４〜２００μｍ程度である。基材の厚みが上記範囲内であることにより、基材は、カールやシワが入りにくくなり、転写性も優れ、コストも安価に抑えられる。
【００１９】
（接着層）
接着層は特に限定されない。一例を挙げると、接着層は、アクリル樹脂系、ウレタン樹脂系、ウレタン変性ポリエステル樹脂系、ポリエステル樹脂系、エポキシ樹脂系、エチレン−酢酸ビニル共重合樹脂（ＥＶＡ）系、ビニル樹脂系（塩ビ、酢ビ、塩ビ−酢ビ共重合樹脂）、スチレン−エチレン−ブチレン共重合体樹脂系、ポリビニルアルコール樹脂系、ポリアクリルアミド樹脂系、ポリアクリルアミド樹脂系、イソブチレンゴム、イソプレンゴム、天然ゴム、ＳＢＲ、ＮＢＲ、シリコーンゴム等の樹脂からなる。これらの樹脂は、適宜、溶剤に溶解されて使用されてもよく、無溶剤で使用されてもよい。
【００２０】
接着層の厚みは特に限定されない。一例を挙げると、接着層の厚みは、０．５〜５μｍ程度である。
【００２１】
（蒸着層）
蒸着層は特に限定されない。一例を挙げると、蒸着層は、非金属、金属、金属酸化物および金属窒化物からなる群から選択される少なくとも１種（金属等ともいう）である。非金属、金属等は特に限定されない。一例を挙げると、非金属は、アモルファスカーボン（ＤＬＣ）およびその複合体、金属等は、珪素、チタン、スズ、亜鉛、アルミニウム、インジウムおよびマグネシウムからなる群から選択される少なくとも１つの金属、その酸化物、その窒化物である。これらの中でも、金属等は、インジウム、スズ、アルミニウム、酸化アルミニウム、酸化珪素、窒化ケイ素、酸窒化ケイ素、アルミニウム亜鉛酸化物（ＡＺＯ）、亜鉛スズ酸化物（ＺＴＯ）等であることが好ましく、インジウム、スズ、アルミニウムまたは酸化アルミニウムであることがより好ましい。蒸着層がインジウム、スズ、アルミニウムまたは酸化アルミニウムからなることにより、得られる加飾フィルム成形体は、サテンめっきの金属調の意匠感を示しやすい。
【００２２】
蒸着層の厚みは特に限定されない。一例を挙げると、蒸着層の厚みは、７ｎｍ以上であることが好ましく、２０ｎｍ以上であることがより好ましい。また、蒸着層の厚みは、１００ｎｍ以下であることが好ましく、８０ｎｍ以下であることがより好ましい。蒸着層の厚みが上記範囲内であることにより、蒸着層は、適度な可撓性を有し、後述するフィラーを用いて写像性および割合（ＧＳ６０°／Ｌ＊４５）を調整する際に、表面に凹凸が形成されやすい。
【００２３】
（保護層）
保護層は特に限定されない。一例を挙げると、保護層は、ポリ（メタ）アクリル酸エステル、ポリカーボネート、ポリエチレンテレフタレート、ポリエチレン−２，６−ナフタレート、ポリフッ化ビニル（ＰＶＦ）、ポリフッ化ビニリデン（ＰＶＤＦ）、ポリテトラフルオロエチレン（ＰＴＦＥ）、ポリクロロトリフルオロエチレン（ＰＣＴＦＥ）、エチレン−テトラフルオロエチレン共重合体（ＥＴＦＥ）、エチレン−クロロトリフルオロエチレン共重合体（ＥＣＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）等である。
【００２４】
保護層の厚みは特に限定されない。一例を挙げると、保護層の厚みは、１．０μｍ以上２０μｍ以下であることが好ましい。保護層の厚みが上記範囲内であることにより、加飾フィルム成形体は、耐擦傷性、耐摩耗性が優れる。
【００２５】
加飾フィルム成形体全体の説明に戻り、写像性は、１０以上であればよい。また、写像性は、９２以下であればよく、７２以下であることが好ましく、４８以下であることがより好ましい。写像性が１０未満である場合、加飾フィルム成形体は、艶消しの程度が強くなり過ぎて、サテンめっき調の意匠感を表現しにくい。一方、写像性が９２を超える場合、加飾フィルム成形体は、艶消しの程度が弱くなり過ぎて、サテンめっき調の意匠感を表現しにくい。なお、本実施形態において、写像性（単位：％）は、ＡＳＴＭ−Ｄ５７６７に準拠して測定され、たとえば、アピアランスアナライザー（Ｒｈｏｐｏｉｎｔ  ＩＱ−Ｓ、Ｒｈｏｐｏｎｔ社製）を使用して、成形体表面の写像性（ＤＯＩ）を測定することにより算出し得る。
【００２６】
割合（ＧＳ６０°／Ｌ＊４５）は、５以上であればよく、１５以上であることが好ましい。また、割合（ＧＳ６０°／Ｌ＊４５）は、５５以下であればよく、４５以下であることが好ましい。割合（ＧＳ６０°／Ｌ＊４５）が５未満である場合、加飾フィルム成形体は、ＧＳ６０°の値が小さ過ぎるか、Ｌ＊４５の値が大き過ぎるため、サテン調特有の鈍い金属光沢が発現しにくい。一方、割合（ＧＳ６０°／Ｌ＊４５）が５５を超える場合、加飾フィルム成形体は、ＧＳ６０°の値が大き過ぎるか、Ｌ＊４５の値が小さ過ぎるため、金属光沢が過度に発現しやすく、サテン調の特有の金属光沢とは異なる外観となりやすい。なお、本実施形態において、入射角が６０°における鏡面光沢度（ＧＳ６０°）は、たとえば、アピアランスアナライザー（Ｒｈｏｐｏｉｎｔ  ＩＱ−Ｓ、Ｒｈｏｐｏｎｔ社製）を使用して、成形体表面に対して、入射角６０°から光を照射して、正反射光を受光することにより、鏡面光沢度（ＧＳ６０°）を測定することができる。また、入射角および受光角が４５°におけるＬ＊値（Ｌ＊４５）は、たとえば、多角度分光光度計（ＭＡ−Ｔ６、エックスライト社製）を使用して、成形体表面の測色し、入射角は４５°、受光角は４５°で得られたＬ値を算出することにより測定することができる。割合（ＧＳ６０°／Ｌ＊４５）は、得られた、鏡面光沢度（ＧＳ６０°）の値を、Ｌ＊４５の値で除することにより算出することができる。
【００２７】
本実施形態において、写像性および割合（ＧＳ６０°／Ｌ＊４５）を上記範囲に調整する方法は特に限定されない。一例を挙げると、本実施形態の加飾フィルム成形体は、各層のいずれかの表面形状を加工したり、フィラーを添加したりすることにより、写像性および割合（ＧＳ６０°／Ｌ＊４５）を上記範囲に調整し得る。より具体的には、加飾フィルム成形体は、（１）フィラーを添加することにより、いずれかの層の表面に凹凸を形成する方法、（２）保護層にミクロ層分離を起こさせることにより、保護層の表面に凹凸を形成する方法、（３）各層の形成時に使用する溶剤（樹脂を含む溶剤）を揮発させることにより、層の表面性状を粗くする方法、（４）各層に凹凸の金型等を押し当てて表面に凹凸を形成する方法、（５）いずれかの層に、空気を内包させる方法、（６）いずれかの層にレーザーエッチング処理を施す方法等により、写像性および割合（ＧＳ６０°／Ｌ＊４５）を上記範囲に調整し得る。以下、一例として、フィラーを添加することにより、蒸着層および保護層のそれぞれの表面に凹凸を形成する場合について例示する。
【００２８】
＜第１の実施形態＞
本発明の一実施形態（第１の実施形態）の加飾フィルム成形体について、図１〜図３を参照して説明する。なお、説明の明瞭化のため、加飾フィルム成形体の製造方法を説明し、その後、得られる加飾フィルム成形体について説明する。図１は、本実施形態の加飾フィルム成形体１の製造方法を説明するための模式的な断面図である。図２は、本実施形態の加飾フィルム成形体１の製造方法を説明するための模式的な断面図である。図３は、本実施形態の加飾フィルム成形体１の模式的な断面図である。
【００２９】
本実施形態の加飾フィルム成形体１の製造方法は、被剥離基材２上に、離型層３を形成する離型層形成工程と、離型層３上に、保護層４を形成する保護層形成工程と、保護層４上に、蒸着層５を形成する蒸着層形成工程と、蒸着層５上に、接着層６を形成する接着層形成工程と、接着層６上に、転写基材７を形成する転写基材形成工程と、被剥離基材２および離型層３を剥離する剥離工程とを含む。保護層形成工程は、保護層４の表面に凹凸８１を形成する第１凹凸形成工程を含む。転写基材形成工程は、蒸着層５の表面に凹凸８２を形成する第２凹凸形成工程を含む。本実施形態の加飾フィルム成形体１の製造方法は、これらの工程を実施することにより、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体１を製造する。以下、それぞれの工程について説明する。
【００３０】
（離型層形成工程）
離型層形成工程は、被剥離基材２上に、離型層３を形成する工程である。
【００３１】
被剥離基材２は特に限定されない。一例を挙げると、被剥離基材２は、樹脂シート、紙、布、ゴムシート、発泡体シート等である。樹脂シートは、ポリエチレン（ＰＥ）、ポリプロピレン（ＰＰ）、エチレン・プロピレン共重合体等のポリオレフィン系樹脂シート；ポリエチレンテレフタレート（ＰＥＴ）、ポリブチレンテレフタレート（ＰＢＴ）、ポリエチレンナフタレート（ＰＥＮ）等のポリエステル系樹脂シート；塩化ビニル樹脂シート；酢酸ビニル樹脂シート；ポリイミド樹脂シート；ポリアミド樹脂シート；フッ素樹脂シート；セロハン等が例示される。紙は、和紙、クラフト紙、グラシン紙、上質紙、合成紙、トップコート紙等が例示される。布は、各種繊維状物質の単独または混紡等による織布や不織布等が例示される。ゴムシートは、天然ゴムシート、ブチルゴムシート等が例示される。発泡体シートは、発泡ＰＥシート等の発泡ポリオレフィンシート、発泡ポリエステルシート、発泡ポリウレタンシート、発泡ポリクロロプレンゴムシート等が例示される。これらの中でも、基材は、物理的特性（たとえば、寸法安定性、厚さ精度、加工性、引張強度）、経済性（コスト）等の理由により、ポリエチレンテレフタレート（ＰＥＴ）製であることが好ましい。
【００３２】
被剥離基材２の厚みは特に限定されない。一例を挙げると、被剥離基材２の厚みは、４μｍ〜２００μｍ程度である。被剥離基材２の厚みが上記範囲内であることにより、基材は、カールやシワが入りにくくなり、転写性も優れ、コストも安価に抑えられる。
【００３３】
離型層３は特に限定されない。一例を挙げると、離型層３は、シリコーン樹脂系、フッ素樹脂系、セルロース誘導体樹脂系、尿素樹脂系、ポリオレフィン樹脂系、メラミン樹脂系等の離型剤からなる。
【００３４】
離型層３を形成する方法は特に限定されない。一例を挙げると、離型層３は、ロールコーター等を用いて離型剤を被剥離基材２上に塗布することにより形成し得る。
【００３５】
離型層３の厚みは特に限定されない。一例を挙げると、離型層３の厚みは、０．０１〜５μｍ程度である。
【００３６】
本実施形態の離型層３は、不定形フィラーを含む。不定形フィラーの原材料は特に限定されない。一例を挙げると、不定形フィラーの原材料は、たとえばメラミン系樹脂粒子、アクリル系樹脂粒子、アクリル−スチレン系共重合体粒子、ポリカーボネート系粒子、ポリエチレン系粒子、ポリスチレン系粒子などが挙げられる。また、無機フィラーとしては、たとえばシリカ粒子や、タルク、窒化ホウ素である。不定形フィラーは併用されてもよい。
【００３７】
不定形フィラーの形状は、真球状以外の形状であることが好ましく、レンズ状（楕円球状）または鱗片状であることがより好ましい。不定形フィラーの形状は真球状以外であることにより、フィラーは、光を全方向に拡散させることが無く、白っぽい外観を呈しにくい。その結果、得られる加飾フィルム成形体１は、サテンめっきの金属調を表現しやすい。図１〜図３には、レンズ状フィラー９１を用いた例が開示されている。鱗片状フィラー９２（図７等参照）を用いた例は、第３の実施形態〜第４の実施形態として後述する。
【００３８】
不定形フィラーの寸法は特に限定されない。一例を挙げると、不定形フィラーがレンズ状である場合、レンズ状フィラー９１の長径Ｌ１は、２．０μｍ以上であることが好ましく、６．０μｍ以上であることがより好ましい。また、レンズ状フィラー９１の長径Ｌ１は、２０μｍ以下であることが好ましく、１０μｍ以下であることがより好ましい。また、レンズ状フィラー９１の厚みＬ１は、１．０μｍ以上であることが好ましく、２．０μｍ以上であることがより好ましい。また、レンズ状フィラー９１の厚みＬ２は、５．０μｍ以下であることが好ましく、３．０μｍ以下であることがより好ましい。さらに、レンズ状フィラー９１のアスペクト比（長径／厚み）は、１．０以上であることが好ましく、２．０以上であることがより好ましい。また、レンズ状フィラー９１のアスペクト比は、１０以下であることが好ましく、５．０以下であることがより好ましい。レンズ状フィラー９１の寸法が上記範囲内であることにより、後述する保護層形成工程において、離型層３上に形成された保護層４の表面に、所望の寸法の凹凸８１が形成されやすい。この結果、得られる加飾フィルム成形体１は、特に金属光沢と低い写像性とが両立されやすい。
【００３９】
レンズ状フィラー９１を含む離型層３が、被剥離層上に形成されると、離型層３は、一部のレンズ状フィラー９１が離型層３の表面から露出した状態で固化する。
【００４０】
（保護層形成工程）
保護層形成工程は、離型層３上に、保護層４を形成する工程である。保護層４を構成する原材料および寸法等は上記と同様である。
【００４１】
保護層４を形成する方法は特に限定されない。一例を挙げると、保護層４は、ロールコーター等を用いて、適宜溶剤に溶解した保護層４を構成する樹脂溶液を、離型層３上に塗布することにより形成し得る。
【００４２】
図１に示されるように、保護層４は、レンズ状フィラー９１が露出した離型層３に対して形成される。その結果、保護層４の表面のうち、離型層３と接する側の表面は、離型層３から露出したレンズ状フィラー９１の形状に沿って凹凸８１が形成される（第１凹凸形成工程）。
【００４３】
（蒸着層形成工程）
蒸着層形成工程は、保護層４上に、蒸着層５を形成する工程である。蒸着層５を構成する原材料および寸法等は上記と同様である。
【００４４】
蒸着層形成工程において、保護層４上に蒸着層５を形成する方法は特に限定されない。一例を挙げると、蒸着方法は、従来公知の真空蒸着法、スパッタリング法、イオンプレーティング法等の物理蒸着法、または、化学蒸着法等を適宜採用し得る。これらの中でも、本実施形態の加飾フィルム成形体１の製造方法は、生産性が高いという理由により、真空蒸着法により蒸着層５を設けることが好ましい。蒸着条件は、蒸着層５の材料や、所望する蒸着層５の厚みに基づいて、従来公知の条件が適宜採用され得る。なお、金属を蒸着する場合において、金属材料は、不純物が少なく、純度が９９重量％以上であることが好ましく、９９．５重量％以上であることがより好ましい。また、金属材料は、粒状、ロッド状、タブレット状、ワイヤー状あるいは使用するルツボ形状に加工したものであることが好ましい。金属材料を蒸発させるための加熱方法は、ルツボ中に金属材料を入れて抵抗加熱あるいは高周波加熱を行う方式や、電子ビーム加熱を行う方法、窒化硼素などのセラミック製のボードに金属材料を入れ直接抵抗加熱を行う方法など、周知の方法を用いることができる。真空蒸着に用いるルツボは、カーボン製であることが望ましく、アルミナやマグネシア、チタニア、ベリリア性のルツボであってもよい。
【００４５】
（接着層形成工程）
接着層形成工程は、蒸着層５上に、接着層６を形成する工程である。接着層６を構成する原材料および寸法等は上記と同様である。
【００４６】
接着層６を形成する方法は特に限定されない。一例を挙げると、接着層６は、ロールコーター等を用いて、適宜溶剤に溶解した接着層６を構成する樹脂溶液を、蒸着層５上に塗布することにより形成し得る。
【００４７】
本実施形態の接着層６は、レンズ状フィラー９２を含む。レンズ状フィラー９２の原材料等は上記と同様である。
【００４８】
レンズ状フィラー９２の長径Ｌ３は、２．０μｍ以上２０μｍ以下であることが好ましい。また、レンズ状フィラー９２の厚みＬ４は、１．０μｍ以上５．０μｍ以下であることが好ましい。さらに、レンズ状フィラー９２のアスペクト比（長径／厚み）は、１．０以上２０以下であることが好ましい。レンズ状フィラー９２の寸法が上記範囲内であることにより、後述する保護層形成工程において、離型層３上に形成された保護層４の表面に、所望の寸法の凹凸８１が形成されやすい。この結果、得られる加飾フィルム成形体１は、特に金属光沢と低い写像性とが両立されやすい。特に、レンズ状フィラー９２の厚みは、後述する転写基材形成工程において、接着層６に対して、転写基材７が押し当てられることによりレンズ状フィラー９２が接着層６の厚み方向に押し込まれて蒸着層５を変形させることができるように、接着層６の厚みよりも大きいことが好ましく、接着層６の厚みよりも０．５μｍ以上大きいことがより好ましい。これにより、後述する転写基材形成工程において、蒸着層５が所望の大きさの凹凸８２が形成されるよう変形されやすい。
【００４９】
レンズ状フィラー９２を含む接着層６が、蒸着層５上に形成されると、接着層６は、一部のレンズ状フィラー９２が接着層６の表面から露出した状態で固化する。
【００５０】
（転写基材形成工程）
転写基材形成工程は、接着層６上に、転写基材７を形成する工程である。転写基材７を構成する原材料および寸法等は上記と同様である。
【００５１】
図１に示されるように、レンズ状フィラー９２が露出した接着層６に対して、転写基材７が押し当てられると、露出していたレンズ状フィラー９２は、接着層６の厚み方向に押し込まれる。その結果、図２に示されるように、レンズ状フィラー９２は、接着層６の厚み方向に埋没されるとともに、蒸着層５を変形させる。その結果、蒸着層５の表面には、凹凸８２（保護層４側に向かって突出した略椀状の凸部）が形成される（第２凹凸形成工程）。なお、上記のとおり、レンズ状フィラーの厚みは、接着層６の厚みよりも大きいことが好ましい。これにより、蒸着層５の表面に凹凸８２が形成されやすい。
【００５２】
凸部の最大径は、２．０μｍ以上２０μｍ以下であることが好ましい。凸部の高さは、０．５μｍ以上５．０μｍ以下であることが好ましい。凸部の最大径および高さが上記範囲内であることにより、得られる加飾フィルム成形体１は、艶消しの程度が適切に調整されやすく、写像性が上記範囲になるよう調整されやすい。その結果、加飾フィルム成形体１は、艶消し性に寄与する写像性と、コントラストに寄与する光沢特性とが、より所定の範囲に含まれやすく、色ブレが小さく、かつ、サテンめっきの金属調の意匠感をより正確に再現できる。
【００５３】
（剥離工程）
剥離工程は、被剥離基材２および離型層３を剥離する工程である。図３に示されるように、剥離工程によれば、被剥離基材２と、離型層３（レンズ状フィラー９１を含む）とが剥離される。その結果、保護層４の表面には、離型層３から露出していたレンズ状フィラー９１と相補的な形状の凹凸８１（保護層４の厚み方向に落ち窪んだ略椀状の凹部）が形成される。
【００５４】
凹部の最大径は、２．０μｍ以上２０μｍ以下であることが好ましい。凹部の深さは、０．５μｍ以上５．０μｍ以下であることが好ましい。凹部の最大径および深さが上記範囲内であることにより、得られる加飾フィルム成形体１は、コントラストの程度が適切に調整されやすく、割合（ＧＳ６０°／Ｌ＊４５）が上記範囲になるよう調整されやすい。その結果、加飾フィルム成形体１は、艶消し性に寄与する写像性と、コントラストに寄与する光沢特性とが、より所定の範囲に含まれやすく、色ブレが小さく、かつ、サテンめっきの金属調の意匠感をより正確に再現できる。
【００５５】
凸部の最大径または凹部の最大径は、加飾フィルム成形体の面を垂直方向から電子顕微鏡または光学顕微鏡を用いて観察し、凸部または凹部をランダムに２０個サンプリングし、凸部または凹部の輪郭の最大径を測定し、２０個の平均値から算出し得る。
【００５６】
以上の工程を経て、本実施形態の加飾フィルム成形体１が作製される。加飾フィルム成形体１は、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１は、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となる。このような加飾フィルム成形体１は、色ブレが小さく、優れたサテンめっきの金属調の意匠感を示すことができる。
【００５７】
また、本実施形態の加飾フィルム成形体１は、横軸に写像性、縦軸に割合（ＧＳ６０°／Ｌ＊４５）を採用したグラフを想定する場合において、写像性と割合（ＧＳ６０°／Ｌ＊４５）とをプロットした位置が、一次式ｙ＝３．３３ｘ−１８．３３よりも下領域（一次式とｘ軸とで区画される領域）内であることが好ましい。この領域内にプロットされる写像性および割合（ＧＳ６０°／Ｌ＊４５）を有していることにより、加飾フィルム成形体１は、より色ブレが小さく、優れたサテンめっきの金属調の意匠感を示すことができる。
【００５８】
＜第２の実施形態＞
本発明の一実施形態（第２の実施形態）の加飾フィルム成形体について、図４〜図６を参照して説明する。なお、説明の明瞭化のため、加飾フィルム成形体の製造方法を説明し、その後、得られる加飾フィルム成形体について説明する。図４は、本実施形態の加飾フィルム成形体１ａの製造方法を説明するための模式的な断面図である。図５は、本実施形態の加飾フィルム成形体１ａの製造方法を説明するための模式的な断面図である。図６は、本実施形態の加飾フィルム成形体１ａの模式的な断面図である。なお、本実施形態の加飾フィルム成形体１ａおよび加飾フィルム成形体１ａの製造方法は、接着層６にレンズ状フィラーが添加された態様に代えて、保護層４にレンズ状フィラー９２が添加された態様が採用されている以外は、上記した第１の実施形態の加飾フィルム成形体１（図３参照）および加飾フィルム成形体１の製造方法と同様である。そのため、重複する説明は適宜省略され、重複する部材は同様の参照符号が付される。
【００５９】
（離型層形成工程）
離型層形成工程は、第１の実施形態に関連して上記した離型層形成工程と同様である。
【００６０】
（保護層形成工程）
保護層形成工程は、離型層３上に、保護層４を形成する工程である。保護層４を構成する原材料および寸法等は上記と同様である。
【００６１】
保護層４を形成する方法は特に限定されない。一例を挙げると、保護層４は、ロールコーター等を用いて、適宜溶剤に溶解した保護層４を構成する樹脂溶液を、離型層３上に塗布することにより形成し得る。
【００６２】
本実施形態の保護層４は、レンズ状フィラー９２を含む。レンズ状フィラー９２の原材料および寸法等は上記と同様である。
【００６３】
レンズ状フィラー９２を含む保護層４が、離型層３上に形成されると、保護層４は、一部のレンズ状フィラー９２が保護層４の表面から露出した状態で固化する。
【００６４】
（蒸着層形成工程）
蒸着層形成工程は、保護層４上に、蒸着層５を形成する工程である。蒸着層５を構成する原材料および寸法、蒸着方法等は上記と同様である。
【００６５】
図４に示されるように、蒸着層５は、レンズ状フィラー９２が露出した保護層４に対して形成される。その結果、蒸着層５の表面のうち、保護層４と接する側の表面は、保護層４から露出したレンズ状フィラー９２の形状に沿って凹凸８２が形成される。
【００６６】
（接着層形成工程）
接着層形成工程は、蒸着層５上に、接着層６を形成する工程である。接着層６を構成する原材料および寸法等は上記と同様である。
【００６７】
接着層６を形成する方法は特に限定されない。一例を挙げると、接着層６は、ロールコーター等を用いて、適宜溶剤に溶解した接着層６を構成する樹脂溶液を、蒸着層５上に塗布することにより形成し得る。
【００６８】
（転写基材形成工程）
転写基材形成工程は、接着層６上に、転写基材７を形成する工程である。転写基材７を構成する原材料および寸法等は上記と同様である。
【００６９】
（剥離工程）
剥離工程は、被剥離基材２および離型層３を剥離する工程である。図５および図６に示されるように、剥離工程によれば、被剥離基材２と、離型層３（レンズ状フィラー９１を含む）とが剥離される。その結果、保護層４の表面には、離型層３から露出していたレンズ状フィラー９１と相補的な形状の８１が形成される。
【００７０】
以上の工程を経て、本実施形態の加飾フィルム成形体１ａが作製される。加飾フィルム成形体１ａは、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１ａは、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となる。このような加飾フィルム成形体１ａは、色ブレが小さく、優れたサテンめっきの金属調の意匠感を示すことができる。
【００７１】
＜第３の実施形態＞
本発明の一実施形態（第３の実施形態）の加飾フィルム成形体について、図７〜図９を参照して説明する。なお、説明の明瞭化のため、加飾フィルム成形体の製造方法を説明し、その後、得られる加飾フィルム成形体について説明する。図７は、本実施形態の加飾フィルム成形体１ｂの製造方法を説明するための模式的な断面図である。図８は、本実施形態の加飾フィルム成形体１ｂの製造方法を説明するための模式的な断面図である。図９は、本実施形態の加飾フィルム成形体１ｂの模式的な断面図である。なお、本実施形態の加飾フィルム成形体１ｂおよび加飾フィルム成形体１ｂの製造方法は、不定形フィラーとしてレンズ状フィラーに代えて、鱗片状フィラーを使用した以外は、上記した第１の実施形態の加飾フィルム成形体１（図３参照）および加飾フィルム成形体１の製造方法と同様である。そのため、重複する説明は適宜省略され、重複する部材は同様の参照符号が付される。
【００７２】
（離型層形成工程）
離型層形成工程は、被剥離基材２上に、離型層３を形成する工程である。本実施形態の離型層形成工程は、不定形フィラーとして、鱗片状フィラー９１ａを用いている以外は、第１の実施形態の離型層形成工程と同様である。
【００７３】
また、鱗片状であるフィラー９１ａの長径Ｌ５は、０．５μｍ以上１０μｍ以下であることが好ましい。また、鱗片状フィラー９１ａの厚みＬ６は、０．０５μｍ以上０．５μｍ以下であることが好ましい。さらに、鱗片状フィラー９１ａのアスペクト比（長径／厚み）は、１０以上１５０以下であることが好ましい。鱗片状フィラー９１ａの寸法が上記範囲内であることにより、後述する保護層形成工程において、離型層３上に形成された保護層４の表面に、所望の寸法の凹凸８１が形成されやすい。この結果、得られる加飾フィルム成形体１ｂは、特に金属光沢と低い写像性とが両立されやすい。
【００７４】
鱗片状フィラー９１ａを含む離型層３が、被剥離基材２上に形成されると、離型層３は、一部の鱗片状フィラー９１ａが離型層３の表面から露出した状態で固化する。
【００７５】
（保護層形成工程および蒸着層形成工程）
保護層形成工程および蒸着層形成工程は、第１の実施形態の保護層形成工程および蒸着層形成工程と同様である。
【００７６】
（接着層形成工程）
接着層形成工程は、蒸着層５上に、接着層６を形成する工程である。接着層６を構成する原材料および寸法等は上記と同様である。
【００７７】
接着層６を形成する方法は特に限定されない。一例を挙げると、接着層６は、ロールコーター等を用いて、適宜溶剤に溶解した接着層６を構成する樹脂溶液を、蒸着層５上に塗布することにより形成し得る。
【００７８】
本実施形態の接着層６は、鱗片状フィラー９２ａを含む。鱗片状フィラー９２ａの原材料等は上記と同様である。また、鱗片状フィラー９２ａの長径Ｌ７および厚みＬ８は、上記した鱗片状フィラー９１ａの長径Ｌ５および厚みＬ６と同様である。特に、鱗片状フィラー９２ａの厚みは、後述する転写基材形成工程において、接着層６に対して、転写基材７が押し当てられることにより鱗片状フィラー９２ａが接着層６の厚み方向に押し込まれて蒸着層５を変形させることができるように、接着層６の厚みよりも大きいことが好ましい。一方、鱗片状フィラー９２ａの厚みが薄い場合であっても、接着層６の表面に凹凸が形成されれば、後述する転写基材形成工程において、蒸着層５が所望の大きさの凹凸８２が形成されるよう変形されやすい。
【００７９】
鱗片状フィラー９２ａを含む接着層６が、蒸着層５上に形成されると、接着層６は、一部の鱗片状フィラー９２ａが接着層６の表面から露出した状態で固化する。
【００８０】
（転写基材形成工程）
転写基材形成工程は、接着層６上に、転写基材７を形成する工程である。本実施形態の転写基材形成工程は、不定形フィラーとして、鱗片状フィラー９２ａを用いている以外は、第１の実施形態の転写基材形成工程と同様である。
【００８１】
図７に示されるように、鱗片状フィラー９２ａが露出した接着層６に対して、転写基材７が押し当てられると、露出していた鱗片状フィラー９２ａは、接着層６の厚み方向に押し込まれる。その結果、図８に示されるように、鱗片状フィラー９２ａは、接着層６の厚み方向に埋没されるとともに、蒸着層５を変形させる。その結果、蒸着層５の表面には、凹凸８２（保護層４側に向かって突出した略椀状の凸部）が形成される。なお、上記のとおり、鱗片状フィラー９２ａの厚みは、接着層６の厚みよりも大きいことが好ましい。これにより、蒸着層５の表面に凹凸８２が形成されやすい。
【００８２】
なお、蒸着層５の表面に形成される凹凸８２は、鱗片状フィラー９２ａの形状に追随して形成された凹凸である。そのため、凹凸８２の形状は、厳密な断面矩形状ではなく、角がいくらか丸みを帯びた略矩形状である。
【００８３】
（剥離工程）
剥離工程は、被剥離基材２および離型層３を剥離する工程である。図９に示されるように、剥離工程によれば、被剥離基材２と、離型層３（鱗片状フィラー９１ａを含む）とが剥離される。その結果、保護層４の表面には、離型層３から露出していた鱗片状フィラー９１ａと相補的な形状の凹凸８１が形成される。なお、保護層４の表面に形成される凹凸は、鱗片状フィラー９１ａの形状に追随して形成された凹凸である。そのため、凹凸８１の形状は、厳密な断面矩形状ではなく、角がいくらか丸みを帯びた略矩形状である。
【００８４】
以上の工程を経て、本実施形態の加飾フィルム成形体１ｂが作製される。加飾フィルム成形体１ｂは、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１ｂは、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となる。このような加飾フィルム成形体１ｂは、色ブレが小さく、優れたサテンめっきの金属調の意匠感を示すことができる。
【００８５】
＜第４の実施形態＞
本発明の一実施形態（第４の実施形態）の加飾フィルム成形体について、図１０〜図１２を参照して説明する。なお、説明の明瞭化のため、加飾フィルム成形体の製造方法を説明し、その後、得られる加飾フィルム成形体について説明する。図１０は、本実施形態の加飾フィルム成形体１ｃの製造方法を説明するための模式的な断面図である。図１１は、本実施形態の加飾フィルム成形体１ｃの製造方法を説明するための模式的な断面図である。図１２は、本実施形態の加飾フィルム成形体１ｃの模式的な断面図である。なお、本実施形態の加飾フィルム成形体１ｃおよび加飾フィルム成形体１ｃの製造方法は、不定形フィラーとしてレンズ状フィラーに代えて、鱗片状フィラーを使用した以外は、上記した第２の実施形態の加飾フィルム成形体１ａ（図６参照）および加飾フィルム成形体１ａの製造方法と同様である。そのため、重複する説明は適宜省略され、重複する部材は同様の参照符号が付される。
【００８６】
（離型層形成工程）
離型層形成工程は、被剥離基材２上に、離型層３を形成する工程である。本実施形態の離型層形成工程は、不定形フィラーとして、鱗片状フィラー９１ａを用いている以外は、第２の実施形態の離型層形成工程と同様である。また、鱗片状フィラー９１ａの寸法は、第３の実施形態において上記した寸法と同様である。
【００８７】
鱗片状フィラーを含む離型層３が、被剥離層上に形成されると、離型層３は、一部の鱗片状フィラー９１ａが離型層３の表面から露出した状態で固化する。
【００８８】
（保護層形成工程〜剥離工程）
保護層形成工程〜剥離工程は、不定形フィラーとして、鱗片状フィラー９２ａを用いている以外は、第２の実施形態の保護層形成工程および蒸着層形成工程と同様である。また、鱗片状フィラー９２ａの寸法は、第３の実施形態において上記した寸法と同様である。
【００８９】
以上の工程を経て、本実施形態の加飾フィルム成形体１ｃが作製される。加飾フィルム成形体１ｃは、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１ｃは、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となる。このような加飾フィルム成形体１ｃは、色ブレが小さく、優れたサテンめっきの金属調の意匠感を示すことができる。
【００９０】
以上、上記実施形態（第１の実施形態〜第４の実施形態）において作製された加飾フィルム成形体は、いずれも、色ブレが小さく、優れたサテンめっきの金属調の意匠感を示す。そのため、このような加飾フィルム成形体は、サテンめっきの金属調を付した種々の製品（サテンめっき調製品）に用いることができる。これにより、得られるサテンめっき調製品は、いずれも色ブレが小さく、優れたサテンめっきの金属調の意匠感を示す。
【００９１】
特に、本実施形態の加飾フィルム成形体は、種々の容器に適用されることにより、たとえば化粧品の容器、飲料の容器等の、グロス感や高級感のある外観が所望される容器において、色ブレが小さく、優れたサテンめっきの金属調の意匠感を示す種々の容器が得られる。
【００９２】
また、本実施形態の加飾フィルム成形体は、種々の筐体に適用されることにより、たとえば携帯電話等の通信機器、家電製品の筐体等の、グロス感や高級感のある外観が所望される筐体において、色ブレが小さく、優れたサテンめっきの金属調の意匠感を示す種々の筐体が得られる。
【００９３】
さらに、本実施形態の加飾フィルム成形体は、種々の車両用内外装部材に適用されることにより、グロス感や高級感のある外観が所望される種々の車両用内外装部材において、色ブレが小さく、優れたサテンめっきの金属調の意匠感を示す種々の車両用内外装部材が得られる。
【００９４】
他にも、本実施形態の加飾フィルム成形体は、たとえば顧客や物品等の識別情報等を記憶させた会員証、商品タグ、診察券、学生証、キャッシュカード、クレジットカード、乗車券、マイレージカード、ポイントカード、磁気カード等のセキュリティや非模倣性が要求される物品の一部分または全体に好適に使用される。
【００９５】
また、上記実施形態では、いずれも保護層の表面に形成される凹凸が、凹部である場合について例示した。これに代えて、保護層の表面に凸部が形成されてもよい。この場合、たとえば、保護層表面の凸部は、接着層に粒子径の大きいフィラーを添加し、本実施内容と同様に転写時にフィラーが押し上げられ、金属層だけでなく保護層表面にまで影響及ぼすことにより形成し得る。
【００９６】
さらに、上記実施形態では、蒸着層形成工程として、保護層上に、蒸着層を形成する工程を例示した。これに代えて、蒸着層形成工程は、保護層上に蒸着アンカー層を形成し、次いで、蒸着アンカー層に蒸着層を形成する工程であってもよい。図１３は、保護層４上に蒸着アンカー層５ａが形成され、蒸着アンカー層５ａ上に蒸着層５が形成された加飾フィルム成形体の模式的な断面図である。
【００９７】
蒸着アンカー層５ａは、保護層４と蒸着層５との密着性を向上させるために好適に設けられる。蒸着アンカー層５ａは特に限定されない。一例を挙げると、蒸着アンカー層５ａは、保護層４との密着性がよく、かつ、蒸着層５を構成する金属の受理性がよい原料であればよく、アクリル系樹脂、ニトロセルロース系樹脂、ポリウレタン系樹脂、ポリエステル系樹脂、スチレン−マレイン系酸樹脂、塩素化ＰＰ系樹脂等である。
【００９８】
蒸着アンカー層５ａを形成する方法は特に限定されない。一例を挙げると、蒸着アンカー層５ａは、ロールコーター等を用いて、適宜溶剤に溶解した蒸着アンカー層５ａを構成する樹脂溶液を、保護層４上に塗布することにより形成し得る。
【００９９】
蒸着アンカー層５ａの厚みは特に限定されない。一例を挙げると、蒸着アンカー層５ａの厚みは、０．１μｍ〜３μｍが好ましい。
【０１００】
［第２の発明］
第２の発明は、上記した第１の発明の加飾フィルム成形体を好適に製造するための方法である。第２の発明は、以下のとおり、加熱加圧工程を含むことを特徴とする。
【０１０１】
［加飾フィルム成形体の製造方法］
＜第５の実施形態＞
本発明の一実施形態の加飾フィルム成形体の製造方法は、被剥離基材上に、離型層を形成する離型層形成工程と、離型層上に、保護層を形成する保護層形成工程と、保護層上に、蒸着層を形成する蒸着層形成工程と、蒸着層上に、接着層を形成する接着層形成工程と、接着層上に、転写基材を形成する転写基材形成工程と、被剥離基材および離型層を剥離する剥離工程とを含む。保護層形成工程は、保護層の表面に凹凸を形成する第１凹凸形成工程を含む。転写基材形成工程は、蒸着層の表面に凹凸を形成する第２凹凸形成工程を含む。第２凹凸形成工程は、転写基材を接着層に対して、加熱および加圧しながら押し当てる加熱加圧工程を含む。本実施形態の加飾フィルム成形体の製造方法は、上記工程を行うことにより、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体を製造する方法である。得られる加飾フィルム成形体は、艶消し性に寄与する写像性と、コントラストに寄与する光沢特性とが、所定の範囲に含まれるよう調整されており、これにより、色ブレが小さく、かつ、サテンめっきの金属調の意匠感を正確に再現している。
【０１０２】
図１は、本実施形態の加飾フィルム成形体１の製造方法を説明するための模式的な断面図である。図２は、本実施形態の加飾フィルム成形体１の製造方法を説明するための模式的な断面図である。図３は、本実施形態の加飾フィルム成形体１の模式的な断面図である。本実施形態の加飾フィルム成形体の製造方法によって製造される加飾フィルム成形体１は、基材（転写基材７）と、接着層６と、蒸着層５と、保護層４とを有する。
【０１０３】
（離型層形成工程）
離型層形成工程は、被剥離基材２上に、離型層３を形成する工程である。
【０１０４】
被剥離基材２は特に限定されない。一例を挙げると、被剥離基材２は、樹脂シート、紙、布、ゴムシート、発泡体シート等である。樹脂シートは、ポリエチレン（ＰＥ）、ポリプロピレン（ＰＰ）、エチレン・プロピレン共重合体等のポリオレフィン系樹脂シート；ポリエチレンテレフタレート（ＰＥＴ）、ポリブチレンテレフタレート（ＰＢＴ）、ポリエチレンナフタレート（ＰＥＮ）等のポリエステル系樹脂シート；塩化ビニル樹脂シート；酢酸ビニル樹脂シート；ポリイミド樹脂シート；ポリアミド樹脂シート；フッ素樹脂シート；セロハン等が例示される。紙は、和紙、クラフト紙、グラシン紙、上質紙、合成紙、トップコート紙等が例示される。布は、各種繊維状物質の単独または混紡等による織布や不織布等が例示される。ゴムシートは、天然ゴムシート、ブチルゴムシート等が例示される。発泡体シートは、発泡ＰＥシート等の発泡ポリオレフィンシート、発泡ポリエステルシート、発泡ポリウレタンシート、発泡ポリクロロプレンゴムシート等が例示される。これらの中でも、基材は、物理的特性（たとえば、寸法安定性、厚さ精度、加工性、引張強度）、経済性（コスト）等の理由により、ポリエチレンテレフタレート（ＰＥＴ）製であることが好ましい。
【０１０５】
被剥離基材２の厚みは特に限定されない。一例を挙げると、被剥離基材２の厚みは、４μｍ〜２００μｍ程度である。被剥離基材２の厚みが上記範囲内であることにより、基材は、カールやシワが入りにくくなり、転写性も優れ、コストも安価に抑えられる。
【０１０６】
離型層３は特に限定されない。一例を挙げると、離型層３は、シリコーン樹脂系、フッ素樹脂系、セルロース誘導体樹脂系、尿素樹脂系、ポリオレフィン樹脂系、メラミン樹脂系等の離型剤からなる。
【０１０７】
離型層３を形成する方法は特に限定されない。一例を挙げると、離型層３は、ロールコーター等を用いて離型剤を被剥離基材２上に塗布することにより形成し得る。
【０１０８】
離型層３の厚みは特に限定されない。一例を挙げると、離型層３の厚みは、０．０１〜５μｍ程度である。
【０１０９】
本実施形態の離型層３は、不定形フィラーを含む。不定形フィラーの原材料は特に限定されない。一例を挙げると、不定形フィラーの原材料は、たとえばメラミン系樹脂粒子、アクリル系樹脂粒子、アクリル−スチレン系共重合体粒子、ポリカーボネート系粒子、ポリエチレン系粒子、ポリスチレン系粒子などが挙げられる。また、無機フィラーとしては、たとえばシリカ粒子や、タルク、窒化ホウ素である。不定形フィラーは併用されてもよい。
【０１１０】
不定形フィラーの形状は、真球状以外の形状であることが好ましく、レンズ状（楕円球状）または鱗片状であることがより好ましい。不定形フィラーの形状は真球状以外であることにより、フィラーは、光を全方向に拡散させることが無く、白っぽい外観を呈しにくい。その結果、得られる加飾フィルム成形体１は、サテンめっきの金属調を表現しやすい。図１〜図３には、レンズ状フィラー９１を用いた例が開示されている。
【０１１１】
不定形フィラーの寸法は特に限定されない。一例を挙げると、不定形フィラーがレンズ状である場合、レンズ状フィラー９１の長径Ｌ１は、２．０μｍ以上であることが好ましく、６．０μｍ以上であることがより好ましい。また、レンズ状フィラー９１の長径Ｌ１は、２０μｍ以下であることが好ましく、１０μｍ以下であることがより好ましい。また、レンズ状フィラー９１の厚みＬ２は、１．０μｍ以上であることが好ましく、２．０μｍ以上であることがより好ましい。また、レンズ状フィラー９１の厚みＬ２は、５．０μｍ以下であることが好ましく、３．０μｍ以下であることがより好ましい。さらに、レンズ状フィラー９１のアスペクト比（長径／厚み）は、１．０以上であることが好ましく、２．０以上であることがより好ましい。また、レンズ状フィラー９１のアスペクト比は、１０以下であることが好ましく、５．０以下であることがより好ましい。レンズ状フィラー９１の寸法が上記範囲内であることにより、後述する保護層形成工程において、離型層３上に形成された保護層４の表面に、所望の寸法の凹凸８１が形成されやすい。この結果、得られる加飾フィルム成形体１は、特に金属光沢と低い写像性とが両立されやすい。
【０１１２】
レンズ状フィラー９１を含む離型層３が、被剥離層上に形成されると、離型層３は、一部のレンズ状フィラー９１が離型層３の表面から露出した状態で固化する。
【０１１３】
（保護層形成工程）
保護層形成工程は、離型層３上に、保護層４を形成する工程である。保護層４を構成する原材料および寸法等は上記と同様である。
【０１１４】
保護層４を形成する方法は特に限定されない。一例を挙げると、保護層４は、ロールコーター等を用いて、適宜溶剤に溶解した保護層４を構成する樹脂溶液を、離型層３上に塗布することにより形成し得る。
【０１１５】
図１に示されるように、保護層４は、レンズ状フィラー９１が露出した離型層３に対して形成される。その結果、保護層４の表面のうち、離型層３と接する側の表面は、離型層３から露出したレンズ状フィラー９１の形状に沿って凹凸８１が形成される（第１凹凸形成工程）。
【０１１６】
（蒸着層形成工程）
蒸着層形成工程は、保護層４上に、蒸着層５を形成する工程である。蒸着層５を構成する原材料および寸法等は上記と同様である。
【０１１７】
蒸着層形成工程において、保護層４上に蒸着層５を形成する方法は特に限定されない。一例を挙げると、蒸着方法は、従来公知の真空蒸着法、スパッタリング法、イオンプレーティング法等の物理蒸着法、または、化学蒸着法等を適宜採用し得る。これらの中でも、本実施形態の加飾フィルム成形体１の製造方法は、生産性が高いという理由により、真空蒸着法により蒸着層５を設けることが好ましい。蒸着条件は、蒸着層５の材料や、所望する蒸着層５の厚みに基づいて、従来公知の条件が適宜採用され得る。なお、金属を蒸着する場合において、金属材料は、不純物が少なく、純度が９９重量％以上であることが好ましく、９９．５重量％以上であることがより好ましい。また、金属材料は、粒状、ロッド状、タブレット状、ワイヤー状あるいは使用するルツボ形状に加工したものであることが好ましい。金属材料を蒸発させるための加熱方法は、ルツボ中に金属材料を入れて抵抗加熱あるいは高周波加熱を行う方式や、電子ビーム加熱を行う方法、窒化硼素などのセラミック製のボードに金属材料を入れ直接抵抗加熱を行う方法など、周知の方法を用いることができる。真空蒸着に用いるルツボは、カーボン製であることが望ましく、アルミナやマグネシア、チタニア、ベリリア性のルツボであってもよい。
【０１１８】
（接着層形成工程）
接着層形成工程は、蒸着層５上に、接着層６を形成する工程である。接着層６を構成する原材料および寸法等は上記と同様である。
【０１１９】
接着層６を形成する方法は特に限定されない。一例を挙げると、接着層６は、ロールコーター等を用いて、適宜溶剤に溶解した接着層６を構成する樹脂溶液を、蒸着層５上に塗布することにより形成し得る。
【０１２０】
本実施形態の接着層６は、レンズ状フィラー９２を含む。レンズ状フィラー９２の原材料等は上記と同様である。
【０１２１】
レンズ状フィラー９２の長径Ｌ３は、２．０μｍ以上２０μｍ以下であることが好ましい。また、レンズ状フィラー９２の厚みＬ４は、１．０μｍ以上５．０μｍ以下であることが好ましい。さらに、レンズ状フィラー９２のアスペクト比（長径／厚み）は、１．０以上２０以下であることが好ましい。レンズ状フィラー９２の寸法が上記範囲内であることにより、後述する保護層形成工程において、離型層３上に形成された保護層４の表面に、所望の寸法の凹凸８１が形成されやすい。この結果、得られる加飾フィルム成形体１は、特に金属光沢と低い写像性とが両立されやすい。特に、レンズ状フィラー９２の厚みは、後述する転写基材形成工程において、接着層６に対して、転写基材７が押し当てられることによりレンズ状フィラー９２が接着層６の厚み方向に押し込まれて蒸着層５を変形させることができるように、接着層６の厚みよりも大きいことが好ましく、接着層６の厚みよりも０．５μｍ以上大きいことがより好ましい。これにより、後述する転写基材形成工程において、蒸着層５が所望の大きさの凹凸８２が形成されるよう変形されやすい。
【０１２２】
レンズ状フィラー９２を含む接着層６が、蒸着層５上に形成されると、接着層６は、一部のレンズ状フィラー９２が接着層６の表面から露出した状態で固化する。
【０１２３】
（転写基材形成工程）
転写基材形成工程は、接着層６上に、転写基材７を形成する工程である。転写基材７を構成する原材料および寸法等は上記と同様である。
【０１２４】
図１に示されるように、レンズ状フィラー９２が露出した接着層６に対して、転写基材７が押し当てられる。これにより、露出していたレンズ状フィラー９２は、接着層６の厚み方向に押し込まれる。その結果、図２に示されるように、レンズ状フィラー９２は、接着層６の厚み方向に埋没されるとともに、蒸着層５を変形させる。その結果、蒸着層５の表面には、凹凸８２（保護層４側に向かって突出した略椀状の凸部）が形成される（第２凹凸形成工程）。なお、上記のとおり、レンズ状フィラーの厚みは、接着層６の厚みよりも大きいことが好ましい。これにより、蒸着層５の表面に凹凸８２が形成されやすい。
【０１２５】
凸部の最大径は、２．０μｍ以上２０μｍ以下であることが好ましい。凸部の高さは、０．５μｍ以上５．０μｍ以下であることが好ましい。凸部の最大径および高さが上記範囲内であることにより、得られる加飾フィルム成形体１は、艶消しの程度が適切に調整されやすく、写像性が上記範囲になるよう調整されやすい。その結果、加飾フィルム成形体１は、艶消し性に寄与する写像性と、コントラストに寄与する光沢特性とが、より所定の範囲に含まれやすく、色ブレが小さく、かつ、サテンめっきの金属調の意匠感をより正確に再現できる。
【０１２６】
本実施形態において、上記第２凹凸形成工程は、転写基材７を接着層６に対して、加熱および加圧しながら押し当てる加熱加圧工程を含む。加熱加圧工程を実施する態様は特に限定されない。以下、好適に加熱加圧工程を実施するための態様を例示する。
【０１２７】
図１４は、加熱加圧工程を実施するための一実施形態を説明するための模式図である。本実施形態では、加熱加圧工程は、加熱された版部材１０を用いて、被剥離基材と離型層と保護層と蒸着層と接着層とが積層された積層体１１を、転写基材７に対して押し当てて転写する工程である。
【０１２８】
版部材１０は特に限定されない。一例を挙げると、版部材１０は、図示しない熱盤と、熱盤に取り付けられたラバー（たとえばシリコーンラバー）とからなる。
【０１２９】
版部材１０の温度は特に限定されない。一例を挙げると、版部材１０の温度（刻印温度）は、１５０〜２５０℃である。このような温度の版部材１０が用いられることにより、版部材１０は、積層体１１に押し当てられることにより、積層体１１の接着層を溶融しやすく、積層体１１を転写基材７に転写させやすい。
【０１３０】
版部材１０によって積層体１１を転写基材７に押し当てる際の圧力（押し付け荷重）は特に限定されない。一例を挙げると、押し当て時の圧力は、３〜１０ＭＰａである。このような圧力で積層体１１を転写基材７に押し当てることにより、積層体１１は、転写基材７に転写されやすい。
【０１３１】
版部材１０によって積層体１１を転写基材７に押し当てる際の転写時間は特に限定されない。一例を挙げると、転写時間は、０．１〜２．０秒である。このような転写時間が採用されていることにより、積層体１１は、転写基材７に転写されやすい。
【０１３２】
版部材１０の表面には、図１４に示されるように、転写すべき所望の模様１２が形成されていてもよい。このような模様１２が形成されていることにより、転写基材７に、模様１２の部分のみが転写され得る。
【０１３３】
本実施形態の加熱加圧工程を含む転写基材形成工程によれば、版部材１０が積層体１１を介して転写基材７に押し当てられることにより、上記のとおり、接着層６において露出しているレンズ状フィラー９２が、接着層６の厚み方向に押し込まれる（図２参照）。その結果、レンズ状フィラー９２は、接着層６の厚み方向に埋没されるとともに、蒸着層５を変形させる。その結果、蒸着層５の表面には、凹凸８２（保護層４側に向かって突出した略椀状の凸部）が形成される。
【０１３４】
なお、本実施形態では、積層体１１および転写基材７は、１回の転写が行われた後に、作業者によって次の積層体１１および転写基材７に交換されてもよく、機械制御によって次の積層体１１および転写基材７に交換されてもよい。
【０１３５】
本実施形態によれば、特に、平面部を有する転写基材７に対して、積層体１１を転写することができる。
【０１３６】
本実施形態の加飾フィルム成形体の製造方法は、加熱加圧工程後に、紫外線照射工程が行われることが好ましい。紫外線照射工程は、加熱加圧工程後に、紫外線を照射して保護層を硬化させる工程である。紫外線照射工程が好適に実施されるためには、保護層に紫外線硬化樹脂が含まれることが好ましい。紫外線照射工程が行われることにより、短時間で樹脂を硬化することができ、ロール・トゥ・ロール方式によって効率よく加飾フィルム成形体が製造され得る。また、加飾フィルム成形体の製造方法は、乾燥工程が省略され得る。
【０１３７】
紫外線硬化樹脂は特に限定されない。一例を挙げると、紫外線硬化樹脂は、多官能アクリレート樹脂、ウレタンアクリレート樹脂、無機有機ハイブリッド樹脂、ポリエステルアクリレート樹脂、熱硬化型樹脂であるメラミン樹脂、ウレタン樹脂等である。紫外線硬化樹脂は、併用されてもよい。
【０１３８】
紫外線照射条件は特に限定されない。一例を挙げると、紫外線源として高圧水銀ランプを使用した場合の紫外線照射条件は、紫外線照射強度が２００ｍＷ／ｃｍ2以上であることが好ましく、４００ｍＷ／ｃｍ2以上であることがより好ましい。紫外線照射強度が上記範囲内であることにより、得られる加飾フィルム成形体は、充分に硬化され得る。
【０１３９】
紫外線照射エネルギー（積算光量）は特に限定されない。一例を挙げると、紫外線源として高圧水銀ランプを使用した場合の積算光量は、５００ｍＪ／ｃｍ2以上であることが好ましく、１２００ｍＪ／ｃｍ2以上であることがより好ましい。積算光量が上記範囲内であることにより、得られる加飾フィルム成形体は、充分に硬化され得る。
【０１４０】
転写後の積層体１１は、剥離工程が行われる。剥離工程は、被剥離基材２および離型層３を剥離する工程である（図１〜図２も参照）。本実施形態では、版部材１０が積層体１１を転写基材７に押し当てた後に、版部材１０が引き上げられ、積層体１１が転写基材７から剥がされる。この際、積層体１１は、離型層３と保護層４との間で剥離が生じる。その結果、保護層４と蒸着層５と接着層６とは、転写基材７に転写される。
【０１４１】
このような剥離工程によれば、被剥離基材２と、離型層３（レンズ状フィラー９１を含む）とが剥離される。その結果、保護層４の表面には、離型層３から露出していたレンズ状フィラー９１と相補的な形状の凹凸８１（保護層４の厚み方向に落ち窪んだ略椀状の凹部）が形成される。
【０１４２】
凹部の最大径は、２．０μｍ以上２０μｍ以下であることが好ましい。凹部の深さは、０．５μｍ以上５．０μｍ以下であることが好ましい。凹部の最大径および深さが上記範囲内であることにより、得られる加飾フィルム成形体１は、コントラストの程度が適切に調整されやすく、割合（ＧＳ６０°／Ｌ＊４５）が上記範囲になるよう調整されやすい。その結果、加飾フィルム成形体１は、艶消し性に寄与する写像性と、コントラストに寄与する光沢特性とが、より所定の範囲に含まれやすく、色ブレが小さく、かつ、サテンめっきの金属調の意匠感をより正確に再現できる。
【０１４３】
凸部の最大径または凹部の最大径は、加飾フィルム成形体１の面を垂直方向から電子顕微鏡または光学顕微鏡を用いて観察し、凸部または凹部をランダムに２０個サンプリングし、凸部または凹部の輪郭の最大径を測定し、２０個の平均値から算出し得る。
【０１４４】
以上の工程を経て、本実施形態の加飾フィルム成形体１が作製される。加飾フィルム成形体１は、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１は、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となる。このような加飾フィルム成形体１は、色ブレが小さく、優れたサテンめっきの金属調の意匠感を示すことができる。
【０１４５】
また、本実施形態の加飾フィルム成形体１は、横軸に写像性、縦軸に割合（ＧＳ６０°／Ｌ＊４５）を採用したグラフを想定する場合において、写像性と割合（ＧＳ６０°／Ｌ＊４５）とをプロットした位置が、一次式ｙ＝３．３３ｘ−１８．３３よりも下領域（一次式とｘ軸とで区画される領域）内であることが好ましい。この領域内にプロットされる写像性および割合（ＧＳ６０°／Ｌ＊４５）を有していることにより、加飾フィルム成形体１は、より色ブレが小さく、優れたサテンめっきの金属調の意匠感を示すことができる。
【０１４６】
特に、本実施形態の加飾フィルム成形体１は、種々の容器に適用されることにより、たとえば化粧品の容器、飲料の容器等の、グロス感や高級感のある外観が所望される容器において、色ブレが小さく、優れたサテンめっきの金属調の意匠感を示す種々の容器が得られる。
【０１４７】
また、本実施形態の加飾フィルム成形体１は、種々の筐体に適用されることにより、たとえば携帯電話等の通信機器、家電製品の筐体等の、グロス感や高級感のある外観が所望される筐体において、色ブレが小さく、優れたサテンめっきの金属調の意匠感を示す種々の筐体が得られる。
【０１４８】
さらに、本実施形態の加飾フィルム成形体１は、種々の車両用内外装部材に適用されることにより、グロス感や高級感のある外観が所望される種々の車両用内外装部材において、色ブレが小さく、優れたサテンめっきの金属調の意匠感を示す種々の車両用内外装部材が得られる。
【０１４９】
他にも、本実施形態の加飾フィルム成形体１は、たとえば顧客や物品等の識別情報等を記憶させた会員証、商品タグ、診察券、学生証、キャッシュカード、クレジットカード、乗車券、マイレージカード、ポイントカード、磁気カード等のセキュリティや非模倣性が要求される物品の一部分または全体に好適に使用される。
【０１５０】
＜第６の実施形態＞
本発明の一実施形態（第６の実施形態）の加飾フィルム成形体の製造方法について説明する。本実施形態の加飾フィルム成形体の製造方法は、転写基材形成工程における加熱加圧工程と、剥離工程とが異なる以外は、上記した第５の実施形態の加飾フィルム成形体の製造方法と同様である。そのため、重複する説明は適宜省略され、同一の部材等には同一の参照符号が付される。
【０１５１】
図１５は、加熱加圧工程を実施するための一実施形態を説明するための模式図である。本実施形態では、加熱加圧工程は、加熱されたロール状部材１３を用いて、積層体１１ａを、転写基材７に対して押し当てて転写する工程である。本実施形態の加熱加圧工程は、所定方向に搬送される積層体１１ａおよび転写基材７に対して、ロール状部材１３を押し当てつつ回転させることによって、積層体１１ａを転写基材７に転写する工程である。
【０１５２】
ロール状部材１３は特に限定されない。一例を挙げると、ロール状部材１３は、図示しないロール体と、ロール体の表面に設けられたラバー（たとえばシリコーンラバー）とからなる。ロール状部材１３は、回転自在に軸支されている。
【０１５３】
ロール状部材１３の温度は特に限定されない。一例を挙げると、ロール状部材１３の温度は、１５０〜２５０℃である。このような温度のロール状部材１３が用いられることにより、ロール状部材１３は、積層体１１ａに押し当てられることにより、積層体１１ａの接着層を溶融しやすく、積層体１１ａを転写基材７に転写させやすい。
【０１５４】
ロール状部材１３によって積層体１１ａを転写基材７に押し当てる際の圧力は特に限定されない。一例を挙げると、押し当て時の圧力は、３〜１０ＭＰａである。このような圧力で積層体１１ａを転写基材７に押し当てることにより、積層体１１ａは、転写基材７に転写されやすい。
【０１５５】
ロール状部材１３によって積層体１１ａを転写基材７に押し当てる際のロール移動速度は特に限定されない。一例を挙げると、ロール移動速度は、１０〜１００ｍｍ／秒である。このようなロール移動速度が採用されていることにより、積層体１１ａは、転写基材７に転写されやすい。
【０１５６】
本実施形態の加熱加圧工程を含む転写基材形成工程によれば、ロール状部材１３が積層体１１ａを介して転写基材７に押し当てられることにより、上記のとおり、接着層６において露出しているレンズ状フィラー９２が、接着層６の厚み方向に押し込まれる（図２参照）。その結果、レンズ状フィラー９２は、接着層６の厚み方向に埋没されるとともに、蒸着層５を変形させる。その結果、蒸着層５の表面には、凹凸８２（保護層４側に向かって突出した略椀状の凸部）が形成される。
【０１５７】
ロール状部材１３の表面には、転写すべき所望の模様（図示せず）が形成されていてもよい。このような模様が形成されていることにより、転写基材７に、模様部分のみが転写され得る。
【０１５８】
なお、本実施形態では、積層体１１ａおよび転写基材７は、１回の転写が行われた後に、作業者によって次の積層体１１ａおよび転写基材７に交換されてもよく、機械制御によって次の積層体１１ａおよび転写基材７に交換されてもよい。
【０１５９】
本実施形態によれば、特に、平面部を有する転写基材７に対して、積層体１１ａを転写することができる。
【０１６０】
転写後の積層体１１ａは、剥離工程が行われる。剥離工程は、被剥離基材２および離型層３を剥離する工程である（図１〜図２も参照）。本実施形態では、ロール状部材１３を転写基材７から引き上げた際に、積層体１１ａが転写基材７から剥がされる。この際、積層体１１は、離型層３と保護層４との間で剥離が生じる。その結果、保護層４と蒸着層５と接着層６とは、転写基材７に転写される。
【０１６１】
以上の工程を経て、本実施形態の加飾フィルム成形体１が作製される（図３参照）。加飾フィルム成形体１は、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１は、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となる。このような加飾フィルム成形体１は、色ブレが小さく、優れたサテンめっきの金属調の意匠感を示すことができる。
【０１６２】
＜第７の実施形態＞
本発明の一実施形態（第７の実施形態）の加飾フィルム成形体の製造方法について説明する。本実施形態の加飾フィルム成形体の製造方法は、転写基材形成工程における加熱加圧工程と、剥離工程とが異なる以外は、上記した第５の実施形態の加飾フィルム成形体の製造方法と同様である。そのため、重複する説明は適宜省略され、同一の部材等には同一の参照符号が付される。
【０１６３】
図１６は、加熱加圧工程を実施するための一実施形態を説明するための模式図である。本実施形態では、加熱加圧工程は、加熱された版部材１０ａを用いて、積層体１１ｂを、転写基材７に対して押し当てて転写する工程である。本実施形態の加熱加圧工程は、転写基材７がロール状であり、積層体１１ｂを、版部材１０ａと転写基材７とで挟みつつ、転写基材７を版部材１０ａに沿って転動させることによって、積層体１１ｂを転写基材７に転写する工程である。
【０１６４】
版部材１０ａは特に限定されない。一例を挙げると、版部材１０ａは、図示しない熱盤と、熱盤に取り付けられたラバー（たとえばシリコーンラバー）とからなる。
【０１６５】
版部材１０ａの温度は特に限定されない。一例を挙げると、版部材１０ａの温度は、１５０〜２５０℃である。このような温度の版部材１０ａが用いられることにより、版部材１０ａは、積層体１１ｂに押し当てられることにより、積層体１１ｂの接着層を溶融しやすく、積層体１１ｂを転写基材７に転写させやすい。
【０１６６】
ロール状の転写基材７を、積層体１１ｂを介して版部材１０ａに押し当てる際の圧力は特に限定されない。一例を挙げると、押し当て時の圧力は、３〜１５ＭＰａである。このような圧力で積層体１１ｂを版部材１０ａに押し当てることにより、積層体１１ｂは、転写基材７に転写されやすい。
【０１６７】
ロール状の転写基材７のロール移動速度は特に限定されない。一例を挙げると、ロール移動速度は、１０〜１００ｍｍ／秒である。このようなロール移動速度が採用されていることにより、積層体１１ｂは、転写基材７に転写されやすい。
【０１６８】
本実施形態の加熱加圧工程を含む転写基材形成工程によれば、版部材１０ａに対して、積層体１１ｂを介してロール状の転写基材７が押し当てられ、転動されることにより、上記のとおり、接着層６において露出しているレンズ状フィラー９２が、接着層６の厚み方向に押し込まれる（図２参照）。その結果、レンズ状フィラー９２は、接着層６の厚み方向に埋没されるとともに、蒸着層５を変形させる。その結果、蒸着層５の表面には、凹凸８２（保護層４側に向かって突出した略椀状の凸部）が形成される。
【０１６９】
版部材１０ａの表面には、第１の実施形態の版部材１０（図１４参照）と同様に、転写すべき所望の模様が形成されていてもよい。このような模様が形成されていることにより、転写基材７に、模様部分のみが転写され得る。
【０１７０】
なお、本実施形態では、転写基材７は、１回の転写が行われた後に、作業者によって次の転写基材７に交換されてもよく、機械制御によって次の転写基材７に交換されてもよい。また、１回の転写が行われた後、積層体１１ｂは、順次搬送され、接着層が転写されていない新しい積層体１１ｂが準備される。
【０１７１】
本実施形態によれば、特に、平面部を有する転写基材７に対して、積層体１１ｂを転写することができる。
【０１７２】
転写後の積層体１１ｂは、剥離工程が行われる。剥離工程は、被剥離基材２および離型層３を剥離する工程である（図１〜図２も参照）。本実施形態では、ロール状の転写基材７を転動している最中や、転写基材７を版部材１０ａから引き離す際に、積層体１１ｂが転写基材７から随時剥がされる。この際、積層体１１は、離型層３と保護層４との間で剥離が生じる。その結果、保護層４と蒸着層５と接着層６とは、転写基材７に転写される。
【０１７３】
以上の工程を経て、本実施形態の加飾フィルム成形体１が作製される（図３参照）。加飾フィルム成形体１は、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１は、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となる。このような加飾フィルム成形体１は、色ブレが小さく、優れたサテンめっきの金属調の意匠感を示すことができる。
【０１７４】
＜第８の実施形態＞
本発明の一実施形態（第８の実施形態）の加飾フィルム成形体の製造方法について説明する。本実施形態の加飾フィルム成形体の製造方法は、転写基材形成工程における加熱加圧工程と、剥離工程とが異なる以外は、上記した第５の実施形態の加飾フィルム成形体の製造方法と同様である。そのため、重複する説明は適宜省略され、同一の部材等には同一の参照符号が付される。
【０１７５】
図１７〜図２１は、加熱加圧工程を実施するための一実施形態を説明するための模式図である。本実施形態では、加熱加圧工程は、所望の形状に成形された転写基材７に対して、積層体１１ｃを積層し、減圧して積層体１１ｃを転写基材７に密着させ、加熱することにより、転写基材７に対して積層体１１ｃを転写する工程である。以下、詳細に説明する。
【０１７６】
図１７に示されるように、上下に開閉可能であり、かつ、減圧および加圧に耐え得る密閉容器１４が使用される。下側容器１４ｂの底面には、平板１５が載置されている。平板１５は、固定されておらず、後述する減圧が行われることによって、下側容器１４ｂの底面から浮上する。また、平板１５は、上側容器１４ａと下側容器１４ｂとが閉じられた状態において、容器１４内を、上側空間Ｓ１と下側空間Ｓ２（図１９参照）とに区分けする仕切りとして機能する。平板１５上には、治具１６によって保持された転写基材７が配置されている。転写基材７を覆うように、積層体１１ｃが挿入される。
【０１７７】
図１８に示されるように、上側容器１４ａと下側容器１４ｂとによって容器１４が密閉され、容器１４全体が減圧装置１７内に配置される。減圧装置１７が駆動されると、容器１４内から空気が排出され、減圧される。
【０１７８】
減圧条件は特に限定されない。一例を挙げると、減圧条件は、−１．０ａｔｍで、減圧と同時にフィルムが加熱される。加熱条件は基材フィルムが軟化する温度であり、８０〜１５０℃で３０〜９０秒程度である。
【０１７９】
図１９に示されるように、減圧後、上側空間Ｓ１のみが開放される。これにより、外気が上側空間Ｓ１に導入され、上側空間Ｓ１のみが常圧となる。その結果、平板１５が浮上し、転写基材７が積層体１１ｃに覆われる。
【０１８０】
図２０に示されるように、容器１４全体が、加熱装置１８内に配置され、次いで、加熱される（熱圧空）。加熱条件は特に限定されない。一例を挙げると、加熱条件は、８０〜１２０℃で２０〜９０秒程度である。加熱によって、積層体１１ｃ中の接着層が溶融する。その結果、積層体１１ｃは、転写基材７に転写される。
【０１８１】
本実施形態の加熱加圧工程を含む転写基材形成工程によれば、加熱装置１８内で加熱されることにより、接着層が溶融し、転写基材７に積層体１１ｃが転写される。この際、積層体１１ｃは、減圧された上側空間Ｓ１に配置されているため、転写基材７に密着しており、加圧されている。その結果、接着層６において露出しているレンズ状フィラー９２が、接着層６の厚み方向に押し込まれる（図２参照）。したがって、レンズ状フィラー９２は、接着層６の厚み方向に埋没されるとともに、蒸着層５を変形させる。得られる蒸着層５の表面には、凹凸８２（保護層４側に向かって突出した略椀状の凸部）が形成される。
【０１８２】
図２１に示されるように、容器１４が開放され、次いで、積層体１１ｃが剥離される（剥離工程）。本実施形態では、転写基材７を覆う積層体１１ｃが転写基材７から剥がされる。この際、積層体１１ｃは、離型層３と保護層４との間で剥離が生じる（図２参照）。その結果、保護層４と蒸着層５と接着層６とは、転写基材７に転写される。
【０１８３】
本実施形態の加飾フィルム成形体の製造方法によれば、転写基材７は、あらかじめ所望の形状に成形されていてもよい。そのため、本実施形態の製造方法によれば、成形によって深絞り部が形成された、いくらか複雑な形状の転写基材７に対しても、積層体１１ｃを転写することができる。
【０１８４】
以上の工程を経て、本実施形態の加飾フィルム成形体１が作製される（図３参照）。加飾フィルム成形体１は、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１は、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となる。このような加飾フィルム成形体１は、色ブレが小さく、優れたサテンめっきの金属調の意匠感を示すことができる。
【０１８５】
＜第９の実施形態＞
本発明の一実施形態（第９の実施形態）の加飾フィルム成形体の製造方法について説明する。本実施形態の加飾フィルム成形体の製造方法は、転写基材形成工程における加熱加圧工程と、剥離工程とが異なる以外は、上記した第５の実施形態の加飾フィルム成形体の製造方法と同様である。そのため、重複する説明は適宜省略され、同一の部材等には同一の参照符号が付される。
【０１８６】
図２２は、加熱加圧工程を実施するための一実施形態を説明するための模式図である。本実施形態では、加熱加圧工程は、上下一対の金型部材１９の一方の金型（下側金型１９ｂ）に、積層体１１ｄを配置し、樹脂を注入するための注入孔１９ｃが形成された他方の金型（上側金型１９ａ）と、下側金型１９ｂとによって、積層体１１ｄを挟み、転写基材７の原料となる熱可塑性樹脂の樹脂溶液７ａを、注入孔１９ｃを介して、挟まれた積層体１１ｄの表面に注入し、加熱することによって、転写基材７上に積層体１１ｄを転写する工程である。以下、詳細に説明する。
【０１８７】
図２２（ａ）に示されるように、まず、下側金型１９ｂ上に、積層体１１ｄが配置される。次いで、図２２（ｂ）に示されるように、上側金型１９ａが取り付けられ、上側金型１９ａと下側金型１９ｂとによって、積層体１１ｄが挟持される。なお、下側金型１９ｂおよび上側金型１９ａは、成形体を所望する形状に成形するために、相補的な形状が形成された金型である。
【０１８８】
上側金型１９ａの注入孔１９ｃから、転写基材７の原料となる熱可塑性樹脂が加熱された溶融状態の樹脂溶液７ａが注入される（射出成形）。この際、積層体１１ｄは、適宜吸引される。図２２（ｃ）に示されるように、注入された樹脂溶液７ａは積層体１１ｄの接着層を覆うとともに、積層体１１ｄを加圧して、蒸着層の表面に凹凸を形成する。
【０１８９】
図２２（ｄ）に示されるように、樹脂溶液７ａが硬化して転写基材７が形成された後、上側金型１９ａが下側金型１９ｂから取り外され、転写基材７を覆った状態の積層体１１ｄが剥離される（剥離工程）。この際、積層体１１ｄは、離型層３と保護層４との間で剥離が生じる（図２参照）。その結果、保護層４と蒸着層５と接着層６とは、転写基材７に転写される。
【０１９０】
本実施形態の加飾フィルム成形体の製造方法によれば、転写基材７は、金型部材１９によって所望の形状に成形された積層体１１ｄに対して付与される。そのため、本実施形態の製造方法によれば、転写と同時に成形されるため、転写工程の後に、別途の成形工程を要しない。
【０１９１】
以上の工程を経て加飾フィルム成形体１が作製される（図３参照）。加飾フィルム成形体１は、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１は、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となる。このような加飾フィルム成形体１は、色ブレが小さく、優れたサテンめっきの金属調の意匠感を示すことができる。
【０１９２】
（１）基材と、接着層と、蒸着層と、保護層とを有し、写像性が１０〜９２であり、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体。
【０１９３】
このような構成によれば、加飾フィルム成形体は、色ブレが小さく、優れたサテンめっきの金属調の意匠感を示すことができる。
【０１９４】
（２）前記蒸着層および前記保護層は、それぞれの表面に凹凸が形成されている、（１）記載の加飾フィルム成形体。
【０１９５】
このような構成によれば、加飾フィルム成形体は、蒸着層表面の凹凸によって、散乱光を抑制し、写像性を上げることなく、金属光沢を有する加飾成形体を作製することできる。また、加飾フィルム成形体は、保護層表面に凹凸を形成することによって、金属光沢と低い写像性とを両立することができる。これにより、加飾フィルム成形体は、色ブレが小さく、かつ、サテンめっきの金属調の意匠感をより正確に再現できる。
【０１９６】
（３）前記写像性は、１０〜７２である、（１）または（２）記載の加飾フィルム成形体。
【０１９７】
このような構成によれば、加飾フィルム成形体は、艶消し性が、よりサテンめっきの金属調に類似しており、サテンめっきの金属調の意匠感をより正確に再現できる。
【０１９８】
（４）前記写像性は、１０〜４８である、（１）〜（３）のいずれかに記載の加飾フィルム成形体。
【０１９９】
このような構成によれば、加飾フィルム成形体は、艶消し性が、よりサテンめっきの金属調に類似しており、サテンめっきの金属調の意匠感をより正確に再現できる。
【０２００】
（５）前記割合（ＧＳ６０°／Ｌ＊４５）は、１５〜５５である、（１）〜（４）のいずれかに記載の加飾フィルム成形体。
【０２０１】
このような構成によれば、加飾フィルム成形体は、艶消し性だけでなく、明暗のコントラストも、よりサテンめっきの金属調に類似しており、サテンめっきの金属調の意匠感をより正確に再現できる。
【０２０２】
（６）前記蒸着層に形成された前記凹凸は、前記接着層側、または、前記保護層側に向かって突出した略椀状の凸部を含み、前記凸部の最大径は、２．０〜２０μｍである、（２）記載の加飾フィルム成形体。
【０２０３】
このような構成によれば、加飾フィルム成形体は、艶消し性が、よりサテンめっきの金属調に類似しており、サテンめっきの金属調の意匠感をより正確に再現できる。
【０２０４】
（７）前記保護層に形成された前記凹凸は、前記保護層の厚み方向に落ち窪んだ略椀状の凹部を含み、前記凹部の最大径は、２．０〜２０μｍである、（２）記載の加飾フィルム成形体。
【０２０５】
このような構成によれば、加飾フィルム成形体は、艶消し性に寄与する写像性と、コントラストに寄与する光沢特性とが、より所定の範囲に含まれやすく、色ブレが小さく、かつ、サテンめっきの金属調の意匠感をより正確に再現できる。
【０２０６】
（８）被剥離基材上に、離型層を形成する離型層形成工程と、前記離型層上に、保護層を形成する保護層形成工程と、前記保護層上に、蒸着層を形成する蒸着層形成工程と、前記蒸着層上に、接着層を形成する接着層形成工程と、前記接着層上に、転写基材を形成する転写基材形成工程と、前記被剥離基材および前記離型層を剥離する剥離工程とを含み、前記保護層形成工程は、前記保護層の表面に凹凸を形成する第１凹凸形成工程を含み、前記蒸着層形成工程または前記転写基材形成工程は、前記蒸着層の表面に凹凸を形成する第２凹凸形成工程を含む、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体の製造方法。
【０２０７】
このような構成によれば、蒸着フィルムを使用して加飾することによって、色ブレが小さく、優れたサテンめっきの金属調の意匠感を示すことができる、加飾フィルム成形体を製造することができる。
【０２０８】
（９）被剥離基材上に、離型層を形成する離型層形成工程と、前記離型層上に、保護層を形成する保護層形成工程と、前記保護層上に、蒸着層を形成する蒸着層形成工程と、前記蒸着層上に、接着層を形成する接着層形成工程と、前記接着層上に、転写基材を形成する転写基材形成工程と、前記被剥離基材および前記離型層を剥離する剥離工程とを含み、前記保護層形成工程は、前記保護層の表面に凹凸を形成する第１凹凸形成工程を含み、前記転写基材形成工程は、前記蒸着層の表面に凹凸を形成する第２凹凸形成工程を含み、前記第２凹凸形成工程は、前記転写基材を前記接着層に対して、加熱および加圧しながら押し当てる加熱加圧工程を含む、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体の製造方法。
【０２０９】
このような構成によれば、蒸着フィルムを使用して加飾することによって、色ブレが小さく、優れたサテンめっきの金属調の意匠感を示すことができる、加飾フィルム成形体を製造することができる。
【０２１０】
（１０）前記保護層は、紫外線硬化樹脂を含み、前記加熱加圧工程後に、紫外線を照射して前記保護層を硬化させる紫外線照射工程とさらに含む、（８）または（９）記載の加飾フィルム成形体の製造方法。
【０２１１】
このような構成によれば、紫外線照射工程が行われることにより、短時間で樹脂を硬化することができ、ロール・トゥ・ロール方式によって効率よく加飾フィルム成形体が製造され得る。また、加飾フィルム成形体の製造方法は、乾燥工程が省略され得る。
【０２１２】
（１１）前記加熱加圧工程は、加熱された版部材を用いて、前記被剥離基材と前記離型層と前記保護層と前記蒸着層と前記接着層とが積層された積層体を、前記転写基材に対して押し当てて転写する工程である、（８）〜（１０）のいずれかに記載の加飾フィルム成形体の製造方法。
【０２１３】
このような構成によれば、版部材を用いて積層体を転写基材に押し当てることにより、積層体を加熱および加圧することができ、これにより、蒸着層に凹凸を形成することができる。これにより、蒸着フィルムを使用して加飾することによって、色ブレが小さく、優れたサテンめっきの金属調の意匠感を示すことができる、加飾フィルム成形体を製造することができる。
【０２１４】
（１２）前記加熱加圧工程は、加熱されたロール状部材を用いて、前記被剥離基材と前記離型層と前記保護層と前記蒸着層と前記接着層とが積層された積層体を、前記転写基材に対して押し当てて転写する工程であり、所定方向に搬送される前記積層体および前記転写基材に対して、前記ロール状部材を押し当てつつ回転させることによって、前記積層体を前記転写基材に転写する、（８）〜（１０）のいずれかに記載の加飾フィルム成形体の製造方法。
【０２１５】
このような構成によれば、ロール状部材を用いて、積層体および転写基材を搬送しながら効率よく、積層体の蒸着層に凹凸を形成することができる。これにより、蒸着フィルムを使用して加飾することによって、色ブレが小さく、優れたサテンめっきの金属調の意匠感を示すことができる、加飾フィルム成形体を製造することができる。
【０２１６】
（１３）前記加熱加圧工程は、加熱された版部材を用いて、前記被剥離基材と前記離型層と前記保護層と前記蒸着層と前記接着層とが積層された積層体を、前記転写基材に対して押し当てて転写する工程であり、前記転写基材は、ロール状であり、前記積層体を、前記版部材と前記転写基材とで挟みつつ、前記転写基材を前記版部材に沿って転動させることによって、前記積層体を前記転写基材に転写する、（８）〜（１０）のいずれかに記載の加飾フィルム成形体の製造方法。
【０２１７】
このような構成によれば、ロール状の転写基材を転動させて、転写基材に積層体を転写するとともに、積層体の蒸着層に凹凸を形成することができる。これにより、蒸着フィルムを使用して加飾することによって、色ブレが小さく、優れたサテンめっきの金属調の意匠感を示すことができる、加飾フィルム成形体を製造することができる。
【０２１８】
（１４）前記加熱加圧工程は、所望の形状に成形された前記転写基材に対して、前記被剥離基材と前記離型層と前記保護層と前記蒸着層と前記接着層とが積層された積層体を積層し、減圧して前記積層体を前記転写基材に密着させ、加熱することにより、前記転写基材に対して前記積層体を転写する工程である、（８）〜（１０）のいずれかに記載の加飾フィルム成形体の製造方法。
【０２１９】
このような構成によれば、あらかじめ所望の形状に成形された転写基材に対して、積層体を転写し、蒸着層に凹凸を形成することができる。そのため、本製造方法によれば、成形工程が省略され得る。また、本製造方法は、いくらか複雑な形状に立体成形された転写基材に対しても、適用され得る。
【０２２０】
（１５）前記加熱加圧工程は、上下一対の金型部材の一方の金型に、前記被剥離基材と前記離型層と前記保護層と前記蒸着層と前記接着層とが積層された積層体を配置し、樹脂を注入するための注入孔が形成された他方の金型と、前記一方の金型とによって、前記積層体を挟み、前記転写基材の原料となる熱可塑性樹脂の樹脂溶液を、前記注入孔を介して、挟まれた前記積層体の表面に注入し、加熱することによって、前記転写基材上に前記積層体を転写する、（８）〜（１０）のいずれかに記載の加飾フィルム成形体の製造方法。
【０２２１】
このような構成によれば、転写工程と同時に、上下一対の金型に挟まれた転写基材が所望の形状に成形され得る。そのため、本製造方法によれば、転写工程の後の成形工程が適宜省略され得る。
【０２２２】
（１６）（１）〜（７）のいずれかに記載の加飾フィルム成形体を用いた、サテンめっき調製品。
【０２２３】
このような構成によれば、色ブレが小さく、優れたサテンめっきの金属調の意匠感を示す種々の製品が得られる。
【０２２４】
（１７）（１）〜（７）のいずれかに記載の加飾フィルム成形体を用いた、容器。
【０２２５】
このような構成によれば、たとえば化粧品の容器等の、グロス感や高級感のある外観が所望される容器において、色ブレが小さく、優れたサテンめっきの金属調の意匠感を示す種々の容器が得られる。
【０２２６】
（１８）（１）〜（７）のいずれかに記載の加飾フィルム成形体を用いた、筐体。
【０２２７】
このような構成によれば、たとえば携帯電話等の通信機器の筐体等の、グロス感や高級感のある外観が所望される筐体において、色ブレが小さく、優れたサテンめっきの金属調の意匠感を示す種々の筐体が得られる。
【０２２８】
（１９）（１）〜（７）のいずれかに記載の加飾フィルム成形体を用いた、車両用内外装部材。
【０２２９】
このような構成によれば、グロス感や高級感のある外観が所望される筐体において、色ブレが小さく、優れたサテンめっきの金属調の意匠感を示す種々の車両用内外装部材が得られる。
【実施例】
【０２３０】
以下、実施例により本発明をより具体的に説明する。本発明は、これら実施例に何ら限定されない。なお、特に制限のない限り、「％」は「質量％」を意味し、「部」は「質量部」を意味する。【０２３１】
［第１の発明に関する実施例］
＜実施例１Ａ＞
ポリエチレンテレフタレート（ＰＥＴ）フィルム（厚み：２５μｍ）を被剥離基材とし、アクリルスチレン樹脂（添加量：９１部）、硬化剤（イソシアネート、添加：９部）にレンズ状フィラー（アクリル、積水化成品工業製、寸法：長径７．２μｍ、厚み２．８μｍ、添加量：５部）を含有させ、バーコーターにて塗工した。この未硬化樹脂層を５０℃，４８時間にて硬化させ、離型層（厚み：１．０μｍ）を作製した（離型層形成工程）。離型層の表面に、フィラーを露出させた。離型層上に、多官能アクリレート樹脂溶液（９７部）、光重合硬化剤（添加量：３部）をバーコーターにて塗工し、保護層（厚み：５．０μｍ）を作製した（保護層形成工程）。保護層上に、アクリル樹脂（添加量：１００部）をバーコーターにて塗工した。この未硬化樹脂層を１１０℃、３０秒にて硬化させ、蒸着アンカー層（厚み：１．０μｍ）を作成した。蒸着アンカー層上に抵抗加熱式蒸着機を用い、インジウムの真空蒸着を行った。厚み５０ｎｍのインジウム膜（蒸着層）を形成した（蒸着層形成工程）。蒸着層上に、アクリル樹脂（添加量：３８部）、ウレタン樹脂溶液（添加量：５７部）、レンズ状フィラー（アクリル、積水化成品工業製、寸法：長径７．２μｍ、厚み２．８μｍ、添加量：５部）を、バーコーターにて塗工し、接着層（厚み：１．０μｍ）を作製した（接着層形成工程）。接着層上に、黒ＡＢＳ板（転写基材）を、アップダウン転写機（ナビタス社製、ＭＰ−６）を用いて、押し付け荷重１ｋＮ、刻印温度１８０℃、転写時間１．０ｓという条件で押し当て、フィラーを接着層内に埋没させた（転写基材形成工程）。その結果、蒸着層が変形され、蒸着層の表面に凹凸が形成された（凹凸の詳細：平均長径４．１μｍ、高さ０．３〜０．５μｍの凸形状）。次いで、被剥離基材および離型層を剥離し、保護層の表面に凹凸を形成させた（凹凸の詳細：平均直径７．２μｍ、深さ１．０〜１．５μｍの凹形状）。その後、紫外線硬化装置（アイグラフィックス（株）製、ＥＣＳ−４０１１ＧＸ、高圧水銀ランプ）を用いて、積算光量５００ｍＪ／ｃｍ2にて保護層を硬化させ加飾フィルム成型体を得た。【０２３２】
＜実施例２Ａ＞
離型層形成工程および接着層形成工程として、以下の工程を採用した以外は、実施例１Ａと同様の方法により、加飾フィルム成形体を作製した。離型層形成工程において、アクリルスチレン樹脂（添加量：９１部）、硬化剤（添加量：９部）にレンズ状フィラー（組成：アクリル、積水化成品工業製、寸法：長径２．９μｍ、厚み２．１μｍ、添加量：１０部）を含有させ、バーコーターにて塗工した。その後、ドライヤーにて乾燥させ、５０℃，４８時間で硬化し、離型層（厚み：１．０μｍ）を作製した（離型層形成工程）。接着層形成工程において、アクリル樹脂（添加量：３９部）、ウレタン樹脂溶液（添加量：５８部）に不定形フィラー（アエロジル３００、日本アエロジル（株）製、一次粒子約７ｎｍ、比表面積３００ｇ／ｍ2、添加量：３部）を含有させ、バーコーターにて塗工し、１１０℃、３０秒にて乾燥させ、接着層（厚み：１．０μｍ）を作製した（接着層形成工程）。【０２３３】
＜実施例３Ａ＞
離型層形成工程および接着層形成工程として、以下の工程を採用した以外は、実施例１Ａと同様の方法により、加飾フィルム成形体を作製した。離型層形成工程において、アクリルスチレン樹脂溶液（添加量：８２部）、硬化剤（イソシアネート、添加量：８部）に鱗片状フィラー（窒化ホウ素、デンカ製、ＧＰ、寸法：長径４．１μｍ、厚み０．２μｍ、添加量：１０部）を含有させ、バーコーターにて塗工した。この未硬化樹脂層を、５０℃，４８時間で硬化させ、離型層（厚み：１．０μｍ）を作製した（離型層形成工程）。接着層形成工程において、アクリル樹脂（添加量：３４部）、ウレタン樹脂（添加量：５１部）に鱗片状フィラー（窒化ホウ素、デンカ製、ＧＰ、寸法：長径４．１μｍ、厚み０．２μｍ、添加量：１０部）と不定形フィラー（アエロジル３００、日本アエロジル（株）製、一次粒子約７ｎｍ、比表面積３００ｇ／ｍ2、添加量：５部）を含有させ、バーコーターにて塗工し、接着層（厚み：１．０μｍ）を作製した（接着層形成工程）。【０２３４】
＜実施例４Ａ＞
離型層形成工程および接着層形成工程として、以下の工程を採用した以外は、実施例１Ａと同様の方法により、加飾フィルム成形体を作製した。離型層形成工程において、アクリルスチレン樹脂（添加量：８２部）、硬化剤（イソシアネート、添加量：８部）に鱗片状フィラー（窒化ホウ素、デンカ製、ＧＰ、寸法：長径４．１μｍ、厚み０．２μｍ、添加量：１０部）を含有させ、バーコーターにて塗工した。この未硬化樹脂層を、５０℃，４８時間で硬化させ、離型層（厚み：１．０μｍ）を作製した（離型層形成工程）。接着層形成工程において、アクリル樹脂（添加量：３８部）、ウレタン樹脂（添加量：５７部）に不定形フィラー（アエロジル３００、日本アエロジル（株）製、一次粒子約７ｎｍ、比表面積３００ｇ／ｍ2、添加量：５部）を含有させ、バーコーターにて塗工し、接着層（厚み：１．０μｍ）を作製した（接着層形成工程）。【０２３５】
＜実施例５Ａ＞
離型層形成工程および接着層形成工程として、以下の工程を採用した以外は、実施例１Ａと同様の方法により、加飾フィルム成形体を作製した。離型層形成工程において、フィラーを含有していないアクリルスチレン樹脂（含有率：９１％）、硬化剤（イソシアネート、含有率：９％）を、バーコーターにて塗工した。この未硬化樹脂層を５０℃，４８時間にて硬化させ、離型層（厚み：１．０μｍ）を作製した（離型層形成工程）。接着層形成工程において、アクリル樹脂溶液（添加量：３６部）、ウレタン樹脂溶液（添加量：５４部）に鱗片状フィラー（窒化ホウ素、デンカ製、品名：ＧＰ、寸法：長径４．１μｍ、厚み０．２μｍ、添加量：１０部）を含有させ、バーコーターにて塗工し、接着層（厚み：１．０μｍ）を作製した（接着層形成工程）。【０２３６】
＜実施例６Ａ＞
離型層形成工程および接着層形成工程として、以下の工程を採用した以外は、実施例１Ａと同様の方法により、加飾フィルム成形体を作製した。離型層形成工程において、フィラーを含有していないアクリルスチレン樹脂（添加量：９１部）、硬化剤（イソシアネート、含有率：９部）を、バーコーターにて塗工した。この未硬化樹脂層を５０℃，４８時間にて硬化させ、離型層（厚み：１．０μｍ）を作製した（離型層形成工程）。接着層形成工程において、アクリル樹脂溶液（添加量：２８部）、ウレタン樹脂溶液（添加量：４２部）に鱗片状フィラー（窒化ホウ素、デンカ製、ＧＰ、寸法：長径４．１μｍ、厚み０．２μｍ、添加量：３０部）を含有させ、バーコーターにて塗工し、接着層（厚み：１．０μｍ）を作製した（接着層形成工程）。【０２３７】
＜実施例７Ａ＞
離型層形成工程および接着層形成工程として、以下の工程を採用した以外は、実施例１Ａと同様の方法により、加飾フィルム成形体を作製した。離型層形成工程において、フィラーを含有していないアクリルスチレン樹脂（添加量：９１部）、硬化剤（イソシアネート、添加量：９部）を、バーコーターにて塗工した。この未硬化樹脂層を５０℃，４８時間にて硬化させ、離型層（厚み：１．０μｍ）を作製した（離型層形成工程）。接着層形成工程において、アクリル樹脂（添加量：３９部）、ウレタン樹脂（添加量：５８部）に不定形フィラー（アエロジル３００、日本アエロジル（株）製、一次粒子約７ｎｍ、比表面積３００ｇ／ｍ2、添加量：３部）を含有させ、バーコーターにて塗工し、接着層（厚み：１．０μｍ）を作製した（接着層形成工程）。【０２３８】
＜実施例８Ａ＞
ポリエチレンテレフタレート（ＰＥＴ）フィルム（厚み：２５μｍ）を被剥離基材とし、アクリルメラミン樹脂（添加量：９３部）、硬化剤（ｐ−トルエンスルホン酸、添加量：７部）にレンズ状フィラー（アクリル、積水化成品工業製、寸法：長径７．２μｍ、厚み２．８μｍ、添加量：８部）を含有させ、バーコーターにて塗工した。この未硬化樹脂層を１５０℃，６０秒にて硬化させ、離型層（厚み：１．０μｍ）を作製した（離型層形成工程）。離型層の表面に、フィラーを露出させた。離型層上に、多官能アクリレート樹脂にレンズ状フィラー（アクリル、積水化成品工業製、寸法：長径７．２μｍ、厚み２．８μｍ、含有率：３０％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．５μｍ）を作製した（保護層形成工程）。保護層上に、アクリル樹脂（添加量：８６部）、硬化剤（イソシアネート、添加量：１４部）をバーコーターにて塗工した。この未硬化樹脂層を１５０℃、６０秒にて硬化させ、蒸着アンカー層（厚み：１．０μｍ）を作成した。蒸着アンカー層上に抵抗加熱式蒸着機を用い、インジウムの真空蒸着を行った。厚み５０ｎｍのインジウム膜（蒸着層）を形成した（蒸着層形成工程）。蒸着層上に、ポリエチレン樹脂を、バーコーターにて塗工し、接着層（厚み：１．０μｍ）を作製した（接着層形成工程）。接着層上に、黒ＡＢＳ板（転写基材）を、ロール転写機（ナビタス（株）製、ＲＴ１５０Ｂ）を用いて、温度：１８０℃、速度：３０ｍｍ／ｓｅｃという条件で押し当てた。次いで、被剥離基材および離型層を剥離し、保護層の表面に凹凸を形成し、加飾フィルム成型体を得た。【０２３９】
＜実施例９Ａ＞
離型層形成工程として、以下の工程を採用した以外は、実施例８Ａと同様の方法により、加飾フィルム成形体を作製した。離型層形成工程において、アクリルメラミン樹脂（添加量：９３部）、硬化剤（ｐ−トルエンスルホン酸、添加量：７部）にレンズ状フィラー（アクリル、積水化成品工業（株）製、寸法：長径７．２μｍ、厚み２．８μｍ、添加量：８部）を含有させ、バーコーターにて塗工した。この未硬化樹脂層を１５０℃，６０秒にて硬化させ、離型層（厚み：０．５μｍ）を作製した（離型層形成工程）。【０２４０】
＜実施例１０Ａ＞
離型層形成工程および保護層形成工程として、以下の工程を採用した以外は、実施例１Ａと同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃，６０秒にて硬化させ、離型層（厚み：１．０μｍ）を作製した（離型層形成工程）。保護層形成工程において、多官能アクリレート樹脂にレンズ状フィラー（アクリル、積水化成品工業製、寸法：長径（ｉ）２．９μｍ、（ｉｉ）９．６μｍ、厚み（ｉ）２．１μｍ、（ｉｉ）２．６μｍ、（ｉ）６．７％、（ｉｉ）３．３％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。【０２４１】
＜実施例１１Ａ＞
離型層形成工程、保護層形成工程および蒸着層形成工程として、以下の工程を採用した以外は、実施例８Ａと同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃，６０秒にて硬化させ、離型層（厚み：１．０μｍ）を作製した（離型層形成工程）。保護層形成工程において、多官能アクリレート樹脂溶液にレンズ状フィラー（アクリル、積水化成品工業製、寸法：長径７．２μｍ、厚み２．８μｍ、添加量：５％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。蒸着層形工程において、抵抗加熱式蒸着機を用い、アルミニウムの真空蒸着を行った。厚み５０ｎｍのアルミニウム膜（蒸着層）を形成した（蒸着層形成工程）。【０２４２】
＜実施例１２Ａ＞
離型層形成工程および保護層形成工程として、以下の工程を採用した以外は、実施例８Ａと同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃，６０秒にて硬化させ、離型層（厚み：１．０μｍ）を作製した（離型層形成工程）。保護層形成工程において、多官能アクリレート樹脂に不定形フィラー（シリカ、サイロホービック１００、富士シリシア化学（株）製、寸法：平均粒子径２．７μｍ、添加量：０．５％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。【０２４３】
＜実施例１３Ａ＞
離型層形成工程および保護層形成工程として、以下の工程を採用した以外は、実施例８Ａと同様の方法により、加飾フィルム成形体を作製した。離型層形成工程において、フィラーを含有していないアクリルメラミン樹脂（添加量：９３％）、硬化剤（ｐ−トルエンスルホン酸、添加量：７％）をバーコーターにて塗工した。この未硬化樹脂層を１５０℃，６０秒にて硬化させ、離型層（厚み：１．０μｍ）を作製した（離型層形成工程）。保護層形成工程において、多官能アクリレート樹脂に不定形フィラー（シリカ、サイロホービック１００、富士シリシア化学（株）製、寸法：平均粒子径２．７μｍ、添加量：１．０％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。【０２４４】
＜実施例１４Ａ＞
離型層形成工程および保護層形成工程として、以下の工程を採用した以外は、実施例８Ａと同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃，６０秒にて硬化させ、離型層（厚み：１．０μｍ）を作製した（離型層形成工程）。保護層形成工程において、多官能アクリレート樹脂に不定形フィラー（シリカ、サイロホービック１００、富士シリシア化学（株）製、寸法：平均粒子径２．７μｍ、添加量：１．５％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。【０２４５】
＜実施例１５Ａ＞
離型層形成工程、蒸着層形成工程および接着層形成工程として、以下の工程を採用した以外は、実施例８Ａと同様の方法により、加飾フィルム成形体を作製した。離型層形成工程において、ポリエチレンテレフタレート（ＰＥＴ）フィルム（マットフィルム、厚み：２５μｍ）を被剥離基材とし、アクリルポリオール樹脂（添加量：８２．６部）、硬化剤（イソシアネート、添加量：１７．３部）をバーコーターにて塗工し、この未硬化樹脂層を１５０℃、３０秒にて硬化させ、保護層（厚み：１．８μｍ）を作製した（保護層形成工程）。保護層上に抵抗加熱式蒸着機を用い、アルミニウムの真空蒸着を行った。厚み５０ｎｍのアルミニウム膜（蒸着層）を形成した（蒸着層形成工程）。蒸着層上に塩酢ビ樹脂溶液をバーコーターにて塗工し、接着層（厚み：１．０μｍ）を作製した（接着層形成工程）。【０２４６】
＜実施例１６Ａ＞
保護層形成工程として、以下の工程を採用した以外は、実施例１５Ａと同様の方法により、加飾フィルム成形体を作製した。保護層形成工程において、アクリルポリオール溶液（添加量：８２．６部）、硬化剤（イソシアネート、添加量：１７．３部）をバーコーターにて塗工し、この未硬化樹脂層を１５０℃、３０秒にて硬化させ、保護層（厚み：０．５μｍ）を作製した（保護層形成工程）。【０２４７】
＜比較例１Ａ＞
離型層形成工程、蒸着層形成工程および接着層形成工程として、以下の工程を採用した以外は、実施例８Ａと同様の方法により、加飾フィルム成形体を作製した。離型層形成工程において、被剥離基材として、ポリエチレンテレフタレート（ＰＥＴ）フィルム（厚み：２５μｍ）を用いた。フィラーを含有していていないアクリルメラミン樹脂溶液（添加量：９３部）、硬化剤（ｐ−トルエンスルホン酸、添加量：７部）をバーコーターにて塗工した。この未硬化樹脂層を１５０℃，６０秒にて硬化させ、離型層（厚み：１．０μｍ）を作製した（離型層形成工程）。離型層上に、多官能アクリレート樹脂溶液をバーコーターにて塗工し、この未硬化樹脂を紫外線硬化装置（アイグラフィックス（株）製、ＥＣＳ−４０１１ＧＸ、高圧水銀ランプ）。蒸着層形成工程において、抵抗加熱式蒸着機を用い、クロムの真空蒸着を行った。厚み５０ｎｍのクロム膜（蒸着層）を形成した（蒸着層形成工程）。蒸着層上に塩酢ビ樹脂溶液をバーコーターにて塗工し、接着層（厚み：１．０μｍ）を作製した（接着層形成工程）。【０２４８】
＜比較例２Ａ＞
離型層形成工程として、以下の工程を採用した以外は、実施例１５Ａと同様の方法により、加飾フィルム成形体を作製した。離型層形成工程において、被剥離基材として、ポリエチレンテレフタレート（ＰＥＴ）フィルム（厚み：２５μｍ）を用いた。アクリルメラミン樹脂溶液（添加量：９３部）、硬化剤（ｐ−トルエンスルホン酸、添加量：７部）に真球状フィラー（アクリル、アートパールＪ４ＰＹ、根上工業（株）製、寸法：平均粒子径２．２μｍ、添加量：１０部）を含有させ、バーコーターにて塗工した。この未硬化樹脂層を１５０℃，６０秒にて硬化させ、離型層（厚み：１．０μｍ）を作製した（離型層形成工程）。【０２４９】
＜比較例３Ａ＞
離型層形成工程および保護層形成工程として、以下の工程を採用した以外は、実施例１５Ａと同様の方法により、加飾フィルム成形体を作製した。離型層形成工程において、被剥離基材として、ポリエチレンテレフタレート（ＰＥＴ）フィルム（厚み：２５μｍ）を用いた。アクリルメラミン樹脂（添加量：９３部）、硬化剤（ｐ−トルエンスルホン酸、添加量：７部）に真球状フィラー（アクリル、アートパールＪ４ＰＹ、根上工業（株）製、寸法：平均粒子径２．２μｍ、添加量：１０部）を含有させ、バーコーターにて塗工した。この未硬化樹脂層を１５０℃，６０秒にて硬化させ、離型層（厚み：１．０μｍ）を作製した（離型層形成工程）。保護層形成工程において、アクリルポリオール溶液（添加量：８２．６部）、硬化剤（イソシアネート、添加量：１７．３部）に鱗片状フィラー（タルク、ＦＧ−１５、日本タルク（株）製、平均粒子径：１．５μｍ、添加量：１５部）を含有させ、バーコーターにて塗工した。この未硬化樹脂層を１５０℃、３０秒にて硬化させ、保護層（厚み：３．５μｍ）を作製した（保護層形成工程）。【０２５０】
＜比較例４Ａ＞
離型層形成工程および保護層形成工程として、以下の工程を採用した以外は、実施例８Ａと同様の方法により、加飾フィルム成形体を作製した。離型層形成工程において、アクリルメラミン樹脂（含有率：９３％）、硬化剤（ｐ−トルエンスルホン酸、含有率：７％）に真球状フィラー（アクリル、積水化成品工業（株）製、寸法：平均粒子径２．０μｍ、含有率：８％）を含有させ、バーコーターにて塗工した。この未硬化樹脂層を１５０℃，６０秒にて硬化させ、離型層（厚み：０．５μｍ）を作製した（離型層形成工程）。離型層の表面に、フィラーを露出させた。離型層上に、多官能アクリレート樹脂にレンズ状フィラー（アクリル、積水化成品工業（株）製、寸法：長径７．２μｍ、厚み２．８μｍ、含有率：３０％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．５μｍ）を作製した（保護層形成工程）。【０２５１】
＜参考例Ａ＞
参考例Ａとして、一般的なサテンめっき（写像性（ＤＯＩ）＝１８．１、ＧＳ６０°／Ｌ＊４５＝３８．０）を施した成型体を準備した。【０２５２】
実施例１Ａ〜１６Ａおよび比較例１Ａ〜４Ａにおいて得られた加飾フィルム成形体について、以下の方法に従って、写像性および割合（ＧＳ６０°／Ｌ＊４５）を算出した。また、それぞれの加飾フィルム成形体について、以下の方法に従って、目視（金属感）、目視（写りこみ）、総合評価（サテンめっきとの差）について評価した。また、蒸着層の凹部または凸部の最大径／μｍ、保護層の凹部の最大径／μｍについて測定した。結果を表１に示す。【０２５３】
＜写像性の算出方法＞
写像性は、ＡＳＴＭ−Ｄ５７６７に準拠し、アピアランスアナライザー（Ｒｈｏｐｏｉｎｔ  ＩＱ−Ｓ、Ｒｈｏｐｏｎｔ社製）を使用して、成形体表面の写像性（ＤＯＩ）を測定することにより算出した。【０２５４】
＜割合（ＧＳ６０°／Ｌ＊４５）の算出方法＞
入射角が６０°における鏡面光沢度（ＧＳ６０°）は、アピアランスアナライザー（Ｒｈｏｐｏｉｎｔ  ＩＱ−Ｓ、Ｒｈｏｐｏｉｎｔ社製）を使用して、成形体表面に対して、入射角６０°から光を照射して、正反射光を受光することにより、鏡面光沢度（ＧＳ６０°）を測定した。入射角および受光角が４５°におけるＬ＊値（Ｌ＊４５）は、多角度分光光度計（ＭＡ−Ｔ６、エックスライト社製）を使用して、成形体表面の測色し、入射角は４５°、受光角は４５°で得られたＬ値を算出することにより測定した。割合（ＧＳ６０°／Ｌ＊４５）は、得られた、鏡面光沢度（ＧＳ６０°）の値を、Ｌ＊４５の値で除することにより算出した。【０２５５】
凸部の最大径または凹部の最大径は、加飾フィルム成形体の面を垂直方向から電子顕微鏡または光学顕微鏡を用いて観察し、凸部または凹部をランダムに２０個サンプリングし、凸部または凹部の輪郭の最大径を測定し、２０個の平均値を算出した。【０２５６】
＜金属感（目視）＞
金属感（目視）は、それぞれの加飾フィルム成形体を目視で観察し、金属感の強さを１〜６の６段階にて評価した。６が最も金属感が強い。【０２５７】
＜金属感（写りこみ）＞
金属感（写りこみ）は、それぞれの加飾フィルム成形体を目視で観察し、写りこみの有無の度合いを１〜５の５段階にて評価した。５が最も写りこみがない。【０２５８】
＜総合評価（サテンめっきとの差）＞
総合評価（サテンめっきとの差）は、それぞれの加飾フィルム成形体を目視で観察し、サテンめっきと類似する程度に関して１〜７の７段階にて評価した。７が最もサテンめっきに近い。【０２５９】
【表１】
2020059255.tif 000003
【０２６０】
表１に示されるように、実施例１Ａ〜１６Ａの加飾フィルム成形体は、いずれも写像性および割合（ＧＳ６０°／Ｌ＊４５）が適切であり、サテンめっきと類似する金属調の意匠感を示すことができた。一方、写像性または割合（ＧＳ６０°／Ｌ＊４５）のいずれかを満たさなかった比較例１Ａ〜４Ａの加飾フィルム成形体は、サテンめっきと類似する金属調の意匠感が得られなかった。【０２６１】
［第２の発明に関する実施例］
＜実施例１Ｂ＞
ポリエチレンテレフタレート（ＰＥＴ）フィルム（厚み：２５μｍ）を被剥離基材とし、アクリルスチレン樹脂（添加量：９１部）、硬化剤（イソシアネート、添加：９部）にレンズ状フィラー（アクリル、積水化成品工業（株）製、寸法：長径７．２μｍ、厚み２．８μｍ、添加量：５部）を含有させ、バーコーターにて塗工した。この未硬化樹脂層を５０℃、４８時間にて硬化させ、離型層（厚み：１．０μｍ）を作製した（離型層形成工程）。離型層の表面に、フィラーを露出させた。離型層上に、多官能アクリレート樹脂溶液（９７部）、光重合硬化剤（添加量：３部）をバーコーターにて塗工し、保護層（厚み：５．０μｍ）を作製した（保護層形成工程）。保護層上に、アクリル樹脂（添加量：１００部）をバーコーターにて塗工した。この未硬化樹脂層を１１０℃、３０秒にて硬化させ、蒸着アンカー層（厚み：１．０μｍ）を作成した。蒸着アンカー層上に抵抗加熱式蒸着機を用い、インジウムの真空蒸着を行った。厚み５０ｎｍのインジウム膜（蒸着層）を形成した（蒸着層形成工程）。蒸着層上に、アクリル樹脂（添加量：３８部）、ウレタン樹脂溶液（添加量：５７部）、レンズ状フィラー（アクリル、積水化成品工業（株）製、寸法：長径７．２μｍ、厚み２．８μｍ、添加量：５部）を、バーコーターにて塗工し、接着層（厚み：１．０μｍ）を作製した（接着層形成工程）。接着層上に、黒ＡＢＳ板（転写基材）を、アップダウン転写機（ナビタス（株）製、ＭＰ−６）を用いて、押し付け荷重５MPa、刻印温度１８０℃、転写時間１．０ｓという条件で押し当て、フィラーを接着層内に埋没させた（転写基材形成工程）。その結果、蒸着層が変形され、蒸着層の表面に凹凸が形成された（凹凸の詳細：平均長径４．１μｍ、高さ０．３〜０．５μｍの凸形状）。次いで、被剥離基材および離型層を剥離し、保護層の表面に凹凸を形成させた（凹凸の詳細：平均直径７．２μｍ、深さ１．０〜１．５μｍの凹形状）。その後、紫外線硬化装置（アイグラフィックス（株）製、ＥＣＳ−４０１１ＧＸ、高圧水銀ランプ）を用いて、積算光量５００ｍＪ／ｃｍ2にて保護層を硬化させ加飾フィルム成形体を得た。【０２６２】
＜実施例２Ｂ＞
離型層形成工程および接着層形成工程として、以下の工程を採用した以外は、実施例１Ｂと同様の方法により、加飾フィルム成形体を作製した。離型層形成工程において、アクリルスチレン樹脂（添加量：９１部）、硬化剤（添加量：９部）にレンズ状フィラー（組成：アクリル、積水化成品工業（株）製、寸法：長径２．９μｍ、厚み２．１μｍ、添加量：１０部）を含有させ、バーコーターにて塗工した。その後、ドライヤーにて乾燥させ、５０℃、４８時間で硬化し、離型層（厚み：１．０μｍ）を作製した（離型層形成工程）。接着層形成工程において、アクリル樹脂（添加量：３９部）、ウレタン樹脂溶液（添加量：５８部）に不定形フィラー（アエロジル３００、日本アエロジル（株）製、一次粒子約７ｎｍ、比表面積３００ｇ／ｍ2、添加量：３部）を含有させ、バーコーターにて塗工し、１１０℃、３０秒にて乾燥させ、接着層（厚み：１．０μｍ）を作製した（接着層形成工程）。【０２６３】
＜実施例３Ｂ＞
離型層形成工程および接着層形成工程として、以下の工程を採用した以外は、実施例１Ｂと同様の方法により、加飾フィルム成形体を作製した。離型層形成工程において、アクリルスチレン樹脂溶液（添加量：８２部）、硬化剤（イソシアネート、添加量：８部）に鱗片状フィラー（窒化ホウ素、デンカ（株）製、ＧＰ、寸法：長径４．１μｍ、厚み０．２μｍ、添加量：１０部）を含有させ、バーコーターにて塗工した。この未硬化樹脂層を、５０℃、４８時間で硬化させ、離型層（厚み：１．０μｍ）を作製した（離型層形成工程）。接着層形成工程において、アクリル樹脂（添加量：３４部）、ウレタン樹脂（添加量：５１部）鱗片状フィラー（窒化ホウ素、デンカ（株）製、ＧＰ、寸法：長径４．１μｍ、厚み０．２μｍ、添加量：１０部）と不定形フィラー（アエロジル３００、日本アエロジル（株）製、一次粒子約７ｎｍ、比表面積３００ｇ／ｍ2、添加量：５部）を含有させ、バーコーターにて塗工し、接着層（厚み：１．０μｍ）を作製した（接着層形成工程）。【０２６４】
＜実施例４Ｂ＞
離型層形成工程および接着層形成工程として、以下の工程を採用した以外は、実施例１Ｂと同様の方法により、加飾フィルム成形体を作製した。離型層形成工程において、アクリルスチレン樹脂（添加量：８２部）、硬化剤（イソシアネート、添加量：８部）に鱗片状フィラー（窒化ホウ素、デンカ（株）製、ＧＰ、寸法：長径４．１μｍ、厚み０．２μｍ、添加量：１０部）を含有させ、バーコーターにて塗工した。この未硬化樹脂層を、５０℃、４８時間で硬化させ、離型層（厚み：１．０μｍ）を作製した（離型層形成工程）。接着層形成工程において、アクリル樹脂（添加量：３８部）、ウレタン樹脂（添加量：５７部）に不定形フィラー（アエロジル３００、日本アエロジル（株）製、一次粒子約７ｎｍ、比表面積３００ｇ／ｍ2、添加量：５部）を含有させ、バーコーターにて塗工し、接着層（厚み：１．０μｍ）を作製した（接着層形成工程）。【０２６５】
＜実施例５Ｂ＞
離型層形成工程および接着層形成工程として、以下の工程を採用した以外は、実施例１Ｂと同様の方法により、加飾フィルム成形体を作製した。離型層形成工程において、フィラーを含有していないアクリルスチレン樹脂（含有率：９１％）、硬化剤（イソシアネート含有率：９％）を、バーコーターにて塗工した。この未硬化樹脂層を５０℃、４８時間にて硬化させ、離型層（厚み：１．０μｍ）を作製した（離型層形成工程）。接着層形成工程において、アクリル樹脂溶液（添加量：３６部）、ウレタン樹脂溶液（添加量：５４部）に鱗片状フィラー（窒化ホウ素、デンカ（株）製、品名：ＧＰ、寸法：長径４．１μｍ、厚み０．２μｍ、添加量：１０部）を含有させ、バーコーターにて塗工し、接着層（厚み：１．０μｍ）を作製した（接着層形成工程）。【０２６６】
＜実施例６Ｂ＞
離型層形成工程および接着層形成工程として、以下の工程を採用した以外は、実施例１Ｂと同様の方法により、加飾フィルム成形体を作製した。離型層形成工程において、フィラーを含有していないアクリルスチレン樹脂（添加量：９１部）、硬化剤（イソシアネート、含有率：９部）を、バーコーターにて塗工した。この未硬化樹脂層を５０℃、４８時間にて硬化させ、離型層（厚み：１．０μｍ）を作製した（離型層形成工程）。接着層形成工程において、アクリル樹脂溶液（添加量：２８部）、ウレタン樹脂溶液（添加量：４２部）に鱗片状フィラー（窒化ホウ素、デンカ（株）製、ＧＰ、寸法：長径４．１μｍ、厚み０．２μｍ、添加量：３０部）を含有させ、バーコーターにて塗工し、接着層（厚み：１．０μｍ）を作製した（接着層形成工程）。【０２６７】
＜実施例７Ｂ＞
離型層形成工程および接着層形成工程として、以下の工程を採用した以外は、実施例１Ｂと同様の方法により、加飾フィルム成形体を作製した。離型層形成工程において、フィラーを含有していないアクリルスチレン樹脂（添加量：９１部）、硬化剤（イソシアネート、添加量：９部）を、バーコーターにて塗工した。この未硬化樹脂層を５０℃、４８時間にて硬化させ、離型層（厚み：１．０μｍ）を作製した（離型層形成工程）。接着層形成工程において、アクリル樹脂（添加量：３９部）、ウレタン樹脂（添加量：５８部）に不定形フィラー（アエロジル３００、日本アエロジル（株）製、一次粒子約７ｎｍ、比表面積３００ｇ／ｍ2、添加量：３部）を含有させ、バーコーターにて塗工し、接着層（厚み：１．０μｍ）を作製した（接着層形成工程）。【０２６８】
＜実施例８Ｂ＞
ポリエチレンテレフタレート（ＰＥＴ）フィルム（厚み：２５μｍ）を被剥離基材とし、アクリルメラミン樹脂（添加量：９３部）、硬化剤（ｐ−トルエンスルホン酸、添加量：７部）にレンズ状フィラー（アクリル、積水化成品工業（株）製、寸法：長径７．２μｍ、厚み２．８μｍ、添加量：８部）を含有させ、バーコーターにて塗工した。この未硬化樹脂層を１５０℃、６０秒にて硬化させ、離型層（厚み：１．０μｍ）を作製した（離型層形成工程）。離型層の表面に、フィラーを露出させた。離型層上に、多官能アクリレート樹脂にレンズ状フィラー（アクリル、積水化成品工業（株）製、寸法：長径７．２μｍ、厚み２．８μｍ、含有率：３０％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．５μｍ）を作製した（保護層形成工程）。保護層上に、アクリル樹脂（添加量：８６部）、硬化剤（イソシアネート、添加量：１４部）をバーコーターにて塗工した。この未硬化樹脂層を１５０℃、６０秒にて硬化させ、蒸着アンカー層（厚み：１．０μｍ）を作成した。蒸着アンカー層上に抵抗加熱式蒸着機を用い、インジウムの真空蒸着を行った。厚み５０ｎｍのインジウム膜（蒸着層）を形成した（蒸着層形成工程）。蒸着層上に、ポリエチレン樹脂を、バーコーターにて塗工し、接着層（厚み：１．０μｍ）を作製した（接着層形成工程）。接着層上に、黒ＡＢＳ板（転写基材）を、ロール転写機（ナビタス（株）製、ＲＴ１５０Ｂ）を用いて、温度：１８０℃、ロール移動速度：３０ｍｍ／ｓｅｃという条件で押し当てた。次いで、被剥離基材および離型層を剥離し、保護層の表面に凹凸を形成し、加飾フィルム成形体を得た。【０２６９】
＜実施例９Ｂ＞
離型層形成工程として、以下の工程を採用した以外は、実施例８Ｂと同様の方法により、加飾フィルム成形体を作製した。離型層形成工程において、アクリルメラミン樹脂（添加量：９３部）、硬化剤（ｐ−トルエンスルホン酸、添加量：７部）にレンズ状フィラー（アクリル、積水化成品工業（株）製、寸法：長径７．２μｍ、厚み２．８μｍ、添加量：８部）を含有させ、バーコーターにて塗工した。この未硬化樹脂層を１５０℃、６０秒にて硬化させ、離型層（厚み：０．５μｍ）を作製した（離型層形成工程）。【０２７０】
＜実施例１０Ｂ＞
離型層形成工程および保護層形成工程として、以下の工程を採用した以外は、実施例１Ｂと同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃、６０秒にて硬化させ、離型層（厚み：１．０μｍ）を作製した（離型層形成工程）。保護層形成工程において、多官能アクリレート樹脂にレンズ状フィラー（アクリル、積水化成品工業（株）製、寸法：長径（ｉ）２．９μｍ、（ｉｉ）９．６μｍ、厚み（ｉ）２．１μｍ、（ｉｉ）２．６μｍ、（ｉ）６．７％、（ｉｉ）３．３％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。【０２７１】
＜実施例１１Ｂ＞
離型層形成工程、保護層形成工程および蒸着層形成工程として、以下の工程を採用した以外は、実施例８Ｂと同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃、６０秒にて硬化させ、離型層（厚み：１．０μｍ）を作製した（離型層形成工程）。保護層形成工程において、多官能アクリレート樹脂溶液にレンズ状フィラー（アクリル、積水化成品工業（株）製、寸法：長径７．２μｍ、厚み２．８μｍ、添加量：５％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。蒸着層形工程において、抵抗加熱式蒸着機を用い、アルミニウムの真空蒸着を行った。厚み５０ｎｍのアルミニウム膜（蒸着層）を形成した（蒸着層形成工程）。【０２７２】
＜実施例１２Ｂ＞
離型層形成工程および保護層形成工程として、以下の工程を採用した以外は、実施例８Ｂと同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃、６０秒にて硬化させ、離型層（厚み：１．０μｍ）を作製した（離型層形成工程）。保護層形成工程において、多官能アクリレート樹脂に不定形フィラー（シリカ、サイロホービック１００  富士シリシア化学（株）製、寸法：平均粒子径２．７μｍ、添加量：０．５％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。【０２７３】
＜実施例１３Ｂ＞
離型層形成工程および保護層形成工程として、以下の工程を採用した以外は、実施例８Ｂと同様の方法により、加飾フィルム成形体を作製した。離型層形成工程において、フィラーを含有していないアクリルメラミン樹脂（添加量：９３％）、硬化剤（ｐ−トルエンスルホン酸、添加量：７％）をバーコーターにて塗工した。この未硬化樹脂層を１５０℃、６０秒にて硬化させ、離型層（厚み：１．０μｍ）を作製した（離型層形成工程）。保護層形成工程において、多官能アクリレート樹脂に不定形フィラー（シリカ、サイロホービック１００  富士シリシア化学（株）製、寸法：平均粒子径２．７μｍ、添加量：１．０％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。【０２７４】
＜実施例１４Ｂ＞
離型層形成工程および保護層形成工程として、以下の工程を採用した以外は、実施例８Ｂと同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃、６０秒にて硬化させ、離型層（厚み：１．０μｍ）を作製した（離型層形成工程）。保護層形成工程において、多官能アクリレート樹脂に不定形フィラー（シリカ、サイロホービック１００  富士シリシア化学（株）製、寸法：平均粒子径２．７μｍ、添加量：１．５％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。【０２７５】
＜実施例１５Ｂ＞
離型層形成工程、蒸着層形成工程および接着層形成工程として、以下の工程を採用した以外は、実施例８Ｂと同様の方法により、加飾フィルム成形体を作製した。離型層形成工程において、ポリエチレンテレフタレート（ＰＥＴ）フィルム（マットフィルム、厚み：２５μｍ）を被剥離基材とし、アクリルポリオール樹脂（添加量：８２．６部）、硬化剤（イソシアネート、添加量：１７．３部）をバーコーターにて塗工し、この未硬化樹脂層を１５０℃、３０秒にて硬化させ、保護層（厚み：１．８μｍ）を作製した（保護層形成工程）。保護層上に抵抗加熱式蒸着機を用い、アルミニウムの真空蒸着を行った。厚み５０ｎｍのアルミニウム膜（蒸着層）を形成した（蒸着層形成工程）。蒸着層上に塩酢ビ樹脂溶液をバーコーターにて塗工し、接着層（厚み：１．０μｍ）を作製した（接着層形成工程）。【０２７６】
＜実施例１６Ｂ＞
保護層形成工程として、以下の工程を採用した以外は、実施例１５Ｂと同様の方法により、加飾フィルム成形体を作製した。保護層形成工程において、アクリルポリオール溶液（添加量：８２．６部）、硬化剤（イソシアネート、添加量：１７．３部）をバーコーターにて塗工し、この未硬化樹脂層を１５０℃、３０秒にて硬化させ、保護層（厚み：０．５μｍ）を作製した（保護層形成工程）。【０２７７】
＜実施例１７Ｂ＞
ポリエチレンテレフタレート（ＰＥＴ）フィルム（厚み：２５μｍ）を被剥離基材とし、アクリルメラミン樹脂（添加量：９３部）、硬化剤（ｐ−トルエンスルホン酸、添加量：７部）にレンズ状フィラー（アクリル、積水化成品工業（株）製、寸法：長径７．２μｍ、厚み２．８μｍ、添加量：８部）を含有させ、バーコーターにて塗工した。この未硬化樹脂層を１５０℃、６０秒にて硬化させ、離型層（厚み：１．０μｍ）を作製した（離型層形成工程）。離型層の表面に、フィラーを露出させた。離型層上に、多官能アクリレート樹脂にレンズ状フィラー（アクリル、積水化成品工業（株）製、寸法：長径７．２μｍ、厚み２．８μｍ、含有率：３０％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．５μｍ）を作製した（保護層形成工程）。保護層上に、アクリル樹脂（添加量：８６部）、硬化剤（イソシアネート、添加量：１４部）をバーコーターにて塗工した。この未硬化樹脂層を１５０℃、６０秒にて硬化させ、蒸着アンカー層（厚み：１．０μｍ）を作成した。蒸着アンカー層上に抵抗加熱式蒸着機を用い、インジウムの真空蒸着を行った。厚み５０ｎｍのインジウム膜（蒸着層）を形成した（蒸着層形成工程）。蒸着層上に、ポリエチレン樹脂を、バーコーターにて塗工し、接着層（厚み：１．０μｍ）を作製した（接着層形成工程）。接着層上を、版部材のシリコンラバーとロール状の転写基材（材料：ＡＢＳ）とで挟みつつ、転写基材を版部材のシリコンラバーに沿って転動させることにより、接着層を転写基材に転写させた。ここで、版部材の温度は、２００℃とした。ロール状の転写基材を、接着層を介して版部材に押し当てる際の圧力は、５MPaとした。また、ロール状の転写基材のロール移動速度は、３０ｍｍ／秒とした。次いで、被剥離基材および離型層を剥離し、保護層の表面に凹凸を形成し、加飾フィルム成形体を得た。【０２７８】
＜実施例１８Ｂ＞
ポリエチレンテレフタレート（ＰＥＴ）フィルム（厚み：２５μｍ）を被剥離基材とし、アクリルメラミン樹脂（添加量：９３部）、硬化剤（ｐ−トルエンスルホン酸、添加量：７部）にレンズ状フィラー（アクリル、積水化成品工業（株）製、寸法：長径７．２μｍ、厚み２．８μｍ、添加量：８部）を含有させ、バーコーターにて塗工した。この未硬化樹脂層を１５０℃、６０秒にて硬化させ、離型層（厚み：１．０μｍ）を作製した（離型層形成工程）。離型層の表面に、フィラーを露出させた。離型層上に、多官能アクリレート樹脂にレンズ状フィラー（アクリル、積水化成品工業（株）製、寸法：長径７．２μｍ、厚み２．８μｍ、含有率：３０％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．５μｍ）を作製した（保護層形成工程）。保護層上に、アクリル樹脂（添加量：８６部）、硬化剤（イソシアネート、添加量：１４部）をバーコーターにて塗工した。この未硬化樹脂層を１５０℃、６０秒にて硬化させ、蒸着アンカー層（厚み：１．０μｍ）を作成した。蒸着アンカー層上に抵抗加熱式蒸着機を用い、インジウムの真空蒸着を行った。厚み５０ｎｍのインジウム膜（蒸着層）を形成した（蒸着層形成工程）。蒸着層上に、ポリエチレン樹脂を、バーコーターにて塗工し、接着層（厚み：１．０μｍ）を作製した（接着層形成工程）。そして、密閉容器（材料：ステンレス）内に上記接着層まで積層した積層体と所望の形状に形成された転写基材（材料：ABS）を挿入し、密閉容器を減圧すると同時に積層体を加熱した（温度：１２０℃）。そして、減圧後、上側空間のみを開放して常圧とすることで、転写基材を積層体で覆った。次に、上側空間を赤外線ヒーターで加熱した。加熱条件は、１００℃で６０秒とした。その後、密閉容器を開放し、被剥離基材および離型層を剥離し、保護層の表面に凹凸を形成し、加飾フィルム成形体を得た。【０２７９】
＜実施例１９Ｂ＞
ポリエチレンテレフタレート（ＰＥＴ）フィルム（厚み：２５μｍ）を被剥離基材とし、アクリルメラミン樹脂（添加量：９３部）、硬化剤（ｐ−トルエンスルホン酸、添加量：７部）にレンズ状フィラー（アクリル、積水化成品工業（株）製、寸法：長径７．２μｍ、厚み２．８μｍ、添加量：８部）を含有させ、バーコーターにて塗工した。この未硬化樹脂層を１５０℃、６０秒にて硬化させ、離型層（厚み：１．０μｍ）を作製した（離型層形成工程）。離型層の表面に、フィラーを露出させた。離型層上に、多官能アクリレート樹脂にレンズ状フィラー（アクリル、積水化成品工業（株）製、寸法：長径７．２μｍ、厚み２．８μｍ、含有率：３０％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．５μｍ）を作製した（保護層形成工程）。保護層上に、アクリル樹脂（添加量：８６部）、硬化剤（イソシアネート、添加量：１４部）をバーコーターにて塗工した。この未硬化樹脂層を１５０℃、６０秒にて硬化させ、蒸着アンカー層（厚み：１．０μｍ）を作成した。蒸着アンカー層上に抵抗加熱式蒸着機を用い、インジウムの真空蒸着を行った。厚み５０ｎｍのインジウム膜（蒸着層）を形成した（蒸着層形成工程）。蒸着層上に、ポリエチレン樹脂を、バーコーターにて塗工し、接着層（厚み：１．０μｍ）を作製した（接着層形成工程）。まず、下側金型（材料：ステンレス）に上記接着層まで積層した積層体を配置し、次いで、注入孔の設けられた上側金型（材料：ステンレス）を取り付けた。そして、上側金型と下側金型とで積層体を挟持した。上側金型の注入孔から、転写基材（ＡＢＳ）の原料となる熱可塑性樹脂（ＡＢＳ）が加熱された溶融状態の樹脂溶液を注入した。注入された樹脂溶液は、積層体の接着層を覆い、積層体を加圧して蒸着層の表面に凹凸を形成した。樹脂溶液が硬化して転写基材が形成された後、上側金型を下側金型から取り外し、転写基材に覆われた状態の積層体を剥離した。この際、積層体は、離型層と保護層との間で剥離が生じ、その結果、保護層と蒸着層と接着層とは、転写基材に転写された。このようにして加飾フィルム成形体を得た。【０２８０】
＜比較例１Ｂ＞
離型層形成工程、蒸着層形成工程および接着層形成工程として、以下の工程を採用した以外は、実施例８Ｂと同様の方法により、加飾フィルム成形体を作製した。離型層形成工程において、被剥離基材として、ポリエチレンテレフタレート（ＰＥＴ）フィルム（厚み：２５μｍ）を用いた。フィラーを含有していていないアクリルメラミン樹脂溶液（添加量：９３部）、硬化剤（ｐ−トルエンスルホン酸、添加量：７部）をバーコーターにて塗工した。この未硬化樹脂層を１５０℃、６０秒にて硬化させ、離型層（厚み：１．０μｍ）を作製した（離型層形成工程）。離型層上に、多官能アクリレート樹脂溶液をバーコーターにて塗工し、この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。蒸着層形成工程において、蒸着機を用い、クロムの真空蒸着を行った。厚み５０ｎｍのクロム膜（蒸着層）を形成した（蒸着層形成工程）。蒸着層上に塩酢ビ樹脂溶液をバーコーターにて塗工し、接着層（厚み：１．０μｍ）を作製した（接着層形成工程）。【０２８１】
＜比較例２Ｂ＞
離型層形成工程として、以下の工程を採用した以外は、実施例１５Ｂと同様の方法により、加飾フィルム成形体を作製した。離型層形成工程において、被剥離基材として、ポリエチレンテレフタレート（ＰＥＴ）フィルム（厚み：２５μｍ）を用いた。アクリルメラミン樹脂溶液（添加量：９３部）、硬化剤（ｐ−トルエンスルホン酸、添加量：７部）に真球状フィラー（アクリル、アートパールＪ４ＰＹ、根上工業（株）製、寸法：平均粒子径２．２μｍ、添加量：１０部）を含有させ、バーコーターにて塗工した。この未硬化樹脂層を１５０℃、６０秒にて硬化させ、離型層（厚み：１．０μｍ）を作製した（離型層形成工程）。【０２８２】
＜比較例３Ｂ＞
離型層形成工程および保護層形成工程として、以下の工程を採用した以外は、実施例１５Ｂと同様の方法により、加飾フィルム成形体を作製した。離型層形成工程において、被剥離基材として、ポリエチレンテレフタレート（ＰＥＴ）フィルム（厚み：２５μｍ）を用いた。アクリルメラミン樹脂（添加量：９３部）、硬化剤（ｐ−トルエンスルホン酸、添加量：７部）に真球状フィラー（アクリル、アートパールＪ４ＰＹ、根上工業（株）製、寸法：平均粒子径２．２μｍ、添加量：１０部）を含有させ、バーコーターにて塗工した。この未硬化樹脂層を１５０℃、６０秒にて硬化させ、離型層（厚み：１．０μｍ）を作製した（離型層形成工程）。保護層形成工程において、アクリルポリオール溶液（添加量：８２．６部）、硬化剤（イソシアネート、添加量：１７．３部）に鱗片状フィラー（タルク、ＦＧ−１５  日本タルク（株）、平均粒子径：１．５μｍ、添加量：１５部）を含有させ、バーコーターにて塗工した。この未硬化樹脂層を１５０℃、３０秒にて硬化させ、保護層（厚み：３．５μｍ）を作製した（保護層形成工程）。【０２８３】
＜比較例４Ｂ＞
離型層形成工程および保護層形成工程として、以下の工程を採用した以外は、実施例８Ｂと同様の方法により、加飾フィルム成形体を作製した。離型層形成工程において、アクリルメラミン樹脂（含有率：９３％）、硬化剤（ｐ−トルエンスルホン酸、含有率：７％）に真球状フィラー（アクリル、積水化成品工業（株）製、寸法：平均粒子径２．０μｍ、含有率：８％）を含有させ、バーコーターにて塗工した。この未硬化樹脂層を１５０℃、６０秒にて硬化させ、離型層（厚み：０．５μｍ）を作製した（離型層形成工程）。離型層の表面に、フィラーを露出させた。離型層上に、多官能アクリレート樹脂にレンズ状フィラー（アクリル、積水化成品工業（株）製、寸法：長径７．２μｍ、厚み２．８μｍ、含有率：３０％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．５μｍ）を作製した（保護層形成工程）。【０２８４】
＜参考例Ｂ＞
参考例Ｂとして、一般的なサテンめっき（写像性（ＤＯＩ）＝１８．１、ＧＳ６０°／Ｌ＊４５＝３８．０）を施した成形体を準備した。【０２８５】
実施例１Ｂ〜１９Ｂ、比較例１Ｂ〜４Ｂおよび参考例Ｂの加飾フィルム成形体等について、以下の方法に従って、写像性および割合（ＧＳ６０°／Ｌ＊４５）を算出した。また、それぞれの加飾フィルム成形体等について、以下の方法に従って、目視（金属感）、目視（写りこみ）、総合評価（サテンめっきとの差）について評価した。また、蒸着層の凹部または凸部の最大径／μｍ、保護層の凹部の最大径／μｍについて測定した。結果を表２に示す。【０２８６】
＜写像性の算出方法＞
写像性は、ＡＳＴＭ−Ｄ５７６７に準拠し、アピアランスアナライザー（Ｒｈｏｐｏｉｎｔ  ＩＱ−Ｓ、Ｒｈｏｐｏｉｎｔ社製）を使用して、成形体表面の写像性（ＤＯＩ）を測定することにより算出した。【０２８７】
＜割合（ＧＳ６０°／Ｌ＊４５）の算出方法＞
入射角が６０°における鏡面光沢度（ＧＳ６０°）は、アピアランスアナライザー（Ｒｈｏｐｏｉｎｔ  ＩＱ−Ｓ、Ｒｈｏｐｏｉｎｔ社製）を使用して、成形体表面に対して、入射角６０°から光を照射して、正反射光を受光することにより、鏡面光沢度（ＧＳ６０°）を測定した。入射角および受光角が４５°におけるＬ＊値（Ｌ＊４５）は、多角度分光光度計（ＭＡ−Ｔ６、エックスライト社製）を使用して、成形体表面の測色し、入射角は４５°、受光角は４５°で得られたＬ値を算出することにより測定した。割合（ＧＳ６０°／Ｌ＊４５）は、得られた、鏡面光沢度（ＧＳ６０°）の値を、Ｌ＊４５の値で除することにより算出した。【０２８８】
凸部の最大径または凹部の最大径は、加飾フィルム成形体の面を垂直方向から電子顕微鏡または光学顕微鏡を用いて観察し、凸部または凹部をランダムに２０個サンプリングし、凸部または凹部の輪郭の最大径を測定し、２０個の平均値を算出した。【０２８９】
＜金属感（目視）＞
金属感（目視）は、それぞれの加飾フィルム成形体を目視で観察し、金属感の強さを１〜６の６段階にて評価した。６が最も金属感が強い。【０２９０】
＜金属感（写りこみ）＞
金属感（写りこみ）は、それぞれの加飾フィルム成形体を目視で観察し、写りこみの有無の度合いを１〜５の５段階にて評価した。５が最も写りこみがない。【０２９１】
＜総合評価（サテンめっきとの差）＞
総合評価（サテンめっきとの差）は、それぞれの加飾フィルム成形体を目視で観察し、サテンめっきと類似する程度に関して１〜７の７段階にて評価した。７が最もサテンめっきに近い。【０２９２】
【表２】
2020059255.tif 000004
【０２９３】
表２に示されるように、実施例１Ｂ〜１９Ｂの加飾フィルム成形体は、いずれも写像性および割合（ＧＳ６０°／Ｌ＊４５）が適切であり、サテンめっきと類似する金属調の意匠感を示すことができた。一方、比較例１Ｂ〜４Ｂの加飾フィルム成形体は、金属感が極端に強いか弱いかのいずれかであり、サテンめっきとの差が大きかった。
【符号の説明】
【０２９４】
１、１ａ、１ｂ、１ｃ  加飾フィルム成形体
２  被剥離基材
３  離型層
４  保護層
５  蒸着層
５ａ  蒸着アンカー層
６  接着層
７  転写基材
８１、８２  凹凸
９１、９２  レンズ状フィラー
９１ａ、９２ａ…  鱗片状フィラー
１０、１０ａ  版部材
１１、１１ａ、１１ｂ、１１ｃ、１１ｄ  積層体
１２  模様
１３  ロール状部材
１４  密閉容器
１４ａ  上側容器
１４ｂ  下側容器
１５  平板
１６  治具
１７  減圧装置
１８  加熱装置
１９  金型部材
１９ａ  上側金型
１９ｂ  下側金型
１９ｃ  注入孔
Ｌ１  レンズ状フィラーの長径
Ｌ２  レンズ状フィラーの厚み
Ｌ３  レンズ状フィラーの長径
Ｌ４  レンズ状フィラーの厚み
Ｌ５  鱗片状フィラーの長径
Ｌ６  鱗片状フィラーの厚み
Ｌ７  鱗片状フィラーの長径
Ｌ８  鱗片状フィラーの厚み
Ｓ１  上側空間
Ｓ２  下側空間
【図１】
2020059255.tif 000005
【図２】
2020059255.tif 000006
【図３】
2020059255.tif 000007
【図４】
2020059255.tif 000008
【図５】
2020059255.tif 000009
【図６】
2020059255.tif 000010
【図７】
2020059255.tif 000011
【図８】
2020059255.tif 000012
【図９】
2020059255.tif 000013
【図１０】
2020059255.tif 000014
【図１１】
2020059255.tif 000015
【図１２】
2020059255.tif 000016
【図１３】
2020059255.tif 000017
【図１４】
2020059255.tif 000018
【図１５】
2020059255.tif 000019
【図１６】
2020059255.tif 000020
【図１７】
2020059255.tif 000021
【図１８】
2020059255.tif 000022
【図１９】
2020059255.tif 000023
【図２０】
2020059255.tif 000024
【図２１】
2020059255.tif 000025
【図２２】
2020059255.tif 000026
【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
基材と、接着層と、蒸着層と、保護層とを有し、
写像性が１０〜９２であり、
入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５であり、
前記蒸着層および前記保護層は、それぞれの表面に凹凸が形成されている、加飾フィルム成形体。
【請求項２】
前記写像性は、１０〜７２である、請求項１記載の加飾フィルム成形体。
【請求項３】
前記写像性は、１０〜４８である、請求項１または２記載の加飾フィルム成形体。
【請求項４】
前記割合（ＧＳ６０°／Ｌ＊４５）は、１５〜５５である、請求項１〜３のいずれか１項に記載の加飾フィルム成形体。
【請求項５】
前記蒸着層に形成された前記凹凸は、前記接着層側、または、前記保護層側に向かって突出した略椀状の凸部を含み、
前記凸部の最大径は、２．０〜２０μｍである、請求項１記載の加飾フィルム成形体。
【請求項６】
前記保護層に形成された前記凹凸は、前記保護層の厚み方向に落ち窪んだ略椀状の凹部を含み、
前記凹部の最大径は、２．０〜２０μｍである、請求項１記載の加飾フィルム成形体。
【請求項７】
被剥離基材上に、離型層を形成する離型層形成工程と、
前記離型層上に、保護層を形成する保護層形成工程と、
前記保護層上に、蒸着層を形成する蒸着層形成工程と、
前記蒸着層上に、接着層を形成する接着層形成工程と、
前記接着層上に、転写基材を形成する転写基材形成工程と、
前記被剥離基材および前記離型層を剥離する剥離工程とを含み、
前記保護層形成工程は、前記保護層の表面に凹凸を形成する第１凹凸形成工程を含み、
前記蒸着層形成工程または前記転写基材形成工程は、前記蒸着層の表面に凹凸を形成する第２凹凸形成工程を含む、
写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体の製造方法。
【請求項８】
被剥離基材上に、離型層を形成する離型層形成工程と、
前記離型層上に、保護層を形成する保護層形成工程と、
前記保護層上に、蒸着層を形成する蒸着層形成工程と、
前記蒸着層上に、接着層を形成する接着層形成工程と、
前記接着層上に、転写基材を形成する転写基材形成工程と、
前記被剥離基材および前記離型層を剥離する剥離工程とを含み、
前記保護層形成工程は、前記保護層の表面に凹凸を形成する第１凹凸形成工程を含み、
前記転写基材形成工程は、前記蒸着層の表面に凹凸を形成する第２凹凸形成工程を含み、
前記第２凹凸形成工程は、前記転写基材を前記接着層に対して、加熱および加圧しながら押し当てる加熱加圧工程を含む、
写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体の製造方法。
【請求項９】
前記保護層は、紫外線硬化樹脂を含み、
前記加熱加圧工程後に、紫外線を照射して前記保護層を硬化させる紫外線照射工程とさらに含む、請求項７または８記載の加飾フィルム成形体の製造方法。
【請求項１０】
前記加熱加圧工程は、加熱された版部材を用いて、前記被剥離基材と前記離型層と前記保護層と前記蒸着層と前記接着層とが積層された積層体を、前記転写基材に対して押し当てて転写する工程である、請求項７〜９のいずれか１項に記載の加飾フィルム成形体の製造方法。
【請求項１１】
前記加熱加圧工程は、加熱されたロール状部材を用いて、前記被剥離基材と前記離型層と前記保護層と前記蒸着層と前記接着層とが積層された積層体を、前記転写基材に対して押し当てて転写する工程であり、
所定方向に搬送される前記積層体および前記転写基材に対して、前記ロール状部材を押し当てつつ回転させることによって、前記積層体を前記転写基材に転写する、請求項７〜９のいずれか１項に記載の加飾フィルム成形体の製造方法。
【請求項１２】
前記加熱加圧工程は、加熱された版部材を用いて、前記被剥離基材と前記離型層と前記保護層と前記蒸着層と前記接着層とが積層された積層体を、前記転写基材に対して押し当てて転写する工程であり、
前記転写基材は、ロール状であり、
前記積層体を、前記版部材と前記転写基材とで挟みつつ、前記転写基材を前記版部材に沿って転動させることによって、前記積層体を前記転写基材に転写する、請求項７〜９のいずれか１項に記載の加飾フィルム成形体の製造方法。
【請求項１３】
前記加熱加圧工程は、所望の形状に成形された前記転写基材に対して、
前記被剥離基材と前記離型層と前記保護層と前記蒸着層と前記接着層とが積層された積層体を積層し、
減圧して前記積層体を前記転写基材に密着させ、
加熱することにより、前記転写基材に対して前記積層体を転写する工程である、請求項７〜９のいずれか１項に記載の加飾フィルム成形体の製造方法。
【請求項１４】
前記加熱加圧工程は、
上下一対の金型部材の一方の金型に、前記被剥離基材と前記離型層と前記保護層と前記蒸着層と前記接着層とが積層された積層体を配置し、
樹脂を注入するための注入孔が形成された他方の金型と、前記一方の金型とによって、前記積層体を挟み、
前記転写基材の原料となる熱可塑性樹脂の樹脂溶液を、前記注入孔を介して、挟まれた前記積層体の表面に注入し、
加熱することによって、前記転写基材上に前記積層体を転写する、請求項７〜９のいずれか１項に記載の加飾フィルム成形体の製造方法。
【請求項１５】
請求項１〜６のいずれか１項に記載の加飾フィルム成形体を用いた、サテンめっき調製品。
【請求項１６】
請求項１〜６のいずれか１項に記載の加飾フィルム成形体を用いた、容器。
【請求項１７】
請求項１〜６のいずれか１項に記載の加飾フィルム成形体を用いた、筐体。
【請求項１８】
請求項１〜６のいずれか１項に記載の加飾フィルム成形体を用いた、車両用内外装部材。
【国際調査報告】
2020059255.tif 000027
2020059255.tif 000028
2020059255.tif 000029